(57)【要約】  新規なナノ粒子、これを含む磁気共鳴イメージング用造影剤及び当該ナノ粒子の製造に用いられる双性イオンリガンド化合物を提供する。本発明のＭＲＩ用造影剤は、医療分野において、ＭＲＩの造影剤として好適に使用することができる。また、本発明のナノ粒子及び双性イオンリガンド化合物は、ＭＲＩの造影剤を含む種々の医薬組成物等に応用可能であり、各種診断法や検査試薬をはじめとして、医薬及び生命工学分野等において広く利用することが可能である。
2020138389.tif 000002
【特許請求の範囲】
【請求項１】
１つ以上の式（I）で表される双性イオンリガンドが配位結合した、酸化鉄を含有する金属粒子を含むナノ粒子。
【化１】
2020138389.tif 000050
（式中、
Ｒ１及びＲ２の一方は、式（ａ）又は式（ｂ）で示される基であり、他方は、Ｈ、低級アルキル、−Ｏ−低級アルキル又はハロゲンであり、
【化２】
2020138389.tif 000051
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となって５又は６員含窒素飽和ヘテロ環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、−Ｏ−Ｃ１−３アルキル又はハロゲンであり、
ｎは０〜２の整数であり、
更に、
ｉ）Ｒ１が式（ａ）で示される基であり、且つ、Ｘ１がメチレンであるとき、Ｒ２とＲａまたはＲｂとが一体となってエチレンを形成してもよく、
ｉｉ）Ｒ１が式（ａ）で示される基であり、且つ、Ｘ１がエチレンであるとき、Ｒ２とＲａまたはＲｂとが一体となってメチレンを形成してもよく、及び
ｉｉｉ）Ｒ２が式（ａ）で示される基であり、且つ、Ｘ１がメチレンであるとき、Ｒ３とＲａまたはＲｂとが一体となってエチレンを形成してもよい、
但し、Ｒ２が式（ａ）で示される基であり、Ｒａ及びＲｂがメチルであり、Ｘ１が結合であり、Ｘ２が、Ｃ１−４アルキレンであり、且つ、Ｒ１、Ｒ３及びＲ４がいずれもＨであるとき、Ｙ−はＨＰＯ３−、又は、ＣＯ２−である。）
【請求項２】
双性イオンリガンドが、
Ｒ１及びＲ２の一方が、式（ａ）又は式（ｂ）で示される基であり、他方が、Ｈ、低級アルキル又はハロゲンであり、
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となってピロリジン環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、又はハロゲンであり、
ｎは１であり、
更に、
ｉ）Ｒ１が式（ａ）で示される基であり、且つ、Ｘ１がメチレンであるとき、Ｒ２とＲａまたはＲｂとが一体となってエチレンを形成してもよい、
双性イオンリガンドである請求項１記載のナノ粒子。
【請求項３】
双性イオンリガンドが、
Ｒ１が、式（ａ）又は式（ｂ）で示される基であり、Ｒ２が、Ｈ又はハロゲンであり、
Ｘ１は、結合又はメチレンであり、更にＲ１が式（ａ）で示される基のときＸ１はエチレンであってもよく、
Ｘ２は、Ｃ１−５アルキレンであり、更にＲ１が式（ｂ）で示される基のときＸ２は結合であってもよく、
Ｒａ及びＲｂは、いずれもメチルであり、
Ｙ−は、ＳＯ３−又は、ＣＯ２−である、
双性イオンリガンドである請求項２記載のナノ粒子。
【請求項４】
双性イオンリガンドが、Ｒ１及びＲ２の一方が式（ａ）で示される基であり、他方が、Ｈ、低級アルキル、−Ｏ−低級アルキル又はハロゲンである、双性イオンリガンドである請求項１記載のナノ粒子。
【請求項５】
双性イオンリガンドが、
１）Ｒ１が式（ａ）で示される基であり、且つ、Ｒ２がＨ、低級アルキル、−Ｏ−低級アルキル又はハロゲンである双性イオンリガンドであるか、又は、
２）Ｒ１がＨであり、Ｒ２が式（ａ）で示される基であり、Ｒ３がＣ１−３アルキル又はハロゲンであり、且つ、Ｒ４がＨである、
双性イオンリガンドである、請求項４記載のナノ粒子。
【請求項６】
双性イオンリガンドが、Ｒ１が式（ａ）で示される基であり、且つ、Ｒ２がＨ、低級アルキル、−Ｏ−低級アルキル又はハロゲンである、双性イオンリガンドである、請求項５記載のナノ粒子。
【請求項７】
双性イオンリガンドが、
Ｒ２がＨ又はハロゲンであり、
Ｘ１が結合、メチレン又はエチレンであり、
Ｘ２がＣ２−４アルキレンであり、
Ｒａ及びＲｂがいずれもメチルであり、
Ｒ３及びＲ４が同一又は互いに異なって、Ｈ、Ｃ１−３アルキル又はハロゲンであり、
更に、Ｘ１がメチレンであるとき、Ｒ２とＲａもしくはＲｂとが一体となってエチレンを形成してもよい、
双性イオンリガンドである、請求項６記載のナノ粒子。
【請求項８】
双性イオンリガンドが、
Ｒ２がＨまたはＦであり、
Ｘ２がエチレン又はプロピレンであり、
Ｒ３及びＲ４がいずれもＨである、
双性イオンリガンドである、請求項７記載のナノ粒子。
【請求項９】
双性イオンリガンドが、
Ｒ２がＨであり、
Ｘ１が結合又はエチレンであり、
双性イオンリガンドである、請求項８記載のナノ粒子。
【請求項１０】
双性イオンリガンドが、
Ｙ−がＳＯ３−又はＣＯ２−である、
双性イオンリガンドである、請求項４〜９のいずれか1項に記載のナノ粒子。
【請求項１１】
双性イオンリガンドが、
Ｒ１が、下式（ｂ−１）で示される基であり、
【化３】
2020138389.tif 000052
Ｒ２が、Ｈ又はハロゲンであり、
Ｘ１は、結合又はメチレンであり、
Ｘ２は、Ｃ１−５アルキレン又は結合であり、
Ｒａがメチルであり、
Ｙ−がＳＯ３−、又は、ＣＯ２−である、
双性イオンリガンドである、請求項３に記載のナノ粒子。
【請求項１２】
酸化鉄を含有する金属粒子が、酸化鉄のみを含有する金属粒子である、請求項１〜１１のいずれか１項に記載のナノ粒子。
【請求項１３】
ナノ粒子が、酸化鉄を含有する金属粒子の外表面に双性イオンリガンドが1つ以上配位結合して形成された粒子であり、該双性イオンリガンドによって当該金属粒子が被覆されている、ナノ粒子である請求項１〜１２のいずれか１項に記載のナノ粒子。
【請求項１４】
ナノ粒子が、１つ以上の双性イオンリガンドが配位結合した酸化鉄を含有する金属粒子、及び、１つ以上の双性イオンリガンド、からなる複合体である、請求項１〜１２のいずれか１項に記載のナノ粒子。
【請求項１５】
ナノ粒子が、
２以上の双性イオンリガンド化合物、及び、２以上の「1つ以上の双性イオンリガンド化合物が配位結合した酸化鉄を含有する金属粒子」、からなるクラスターである、請求項１〜１２のいずれか１項に記載のナノ粒子。
【請求項１６】
請求項１〜１５のいずれか１項に記載のナノ粒子を含む、磁気共鳴イメージング用造影剤。
【請求項１７】
陽性造影剤である、請求項１６記載の磁気共鳴イメージング用造影剤。
【請求項１８】
請求項１記載のナノ粒子を製造するための、下式（Ｉ）で表される双性イオンリガンド化合物の使用。
【化４】
2020138389.tif 000053
（式中、
Ｒ１及びＲ２の一方は、下式（ａ）又は式（ｂ）で示される基であり、他方は、Ｈ、低級アルキル、−Ｏ−低級アルキル又はハロゲンであり、
【化５】
2020138389.tif 000054
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となって５又は６員含窒素飽和ヘテロ環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、−Ｏ−Ｃ１−３アルキル又はハロゲンであり、
ｎは０〜２の整数であり、
更に、
ｉ）Ｒ１が式（ａ）で示される基であり、且つ、Ｘ１がメチレンであるとき、Ｒ２とＲａまたはＲｂとが一体となってエチレンを形成してもよく、
ｉｉ）Ｒ１が式（ａ）で示される基であり、且つ、Ｘ１がエチレンであるとき、Ｒ２とＲａまたはＲｂとが一体となってメチレンを形成してもよく、及び
ｉｉｉ）Ｒ２が式（ａ）で示される基であり、且つ、Ｘ１がメチレンであるとき、Ｒ３とＲａまたはＲｂとが一体となってエチレンを形成してもよい、
但し、Ｒ２が式（ａ）で示される基であり、Ｒａ及びＲｂがメチルであり、Ｘ１が結合であり、Ｘ２が、Ｃ１−４アルキレンであり、且つ、Ｒ１、Ｒ３及びＲ４がいずれもＨであるとき、Ｙ−はＨＰＯ３−、又は、ＣＯ２−である。）
【請求項１９】
双性イオンリガンド化合物が、Ｒ１及びＲ２の一方が、式（ａ）で示される基であり、他方が、Ｈ、低級アルキル、−Ｏ−低級アルキル又はハロゲンである双性イオンリガンド化合物である、請求項１８に記載の使用。
【請求項２０】
下式（Ｉ）で表される化合物又はその塩。
【化６】
2020138389.tif 000055
（式中、
Ｒ１及びＲ２の一方は、下式（ａ）又は式（ｂ）で示される基であり、他方は、Ｈ、低級アルキル、−Ｏ−低級アルキル又はハロゲンであり、
【化７】
2020138389.tif 000056
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となって５又は６員含窒素飽和ヘテロ環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、−Ｏ−Ｃ１−３アルキル又はハロゲンであり、
ｎは０〜２の整数であり、
更に、
ｉ）Ｒ１が式（ａ）で示される基であり、且つ、Ｘ１がメチレンであるとき、Ｒ２とＲａまたはＲｂとが一体となってエチレンを形成してもよく、
ｉｉ）Ｒ１が式（ａ）で示される基であり、且つ、Ｘ１がエチレンであるとき、Ｒ２とＲａまたはＲｂとが一体となってメチレンを形成してもよく、及び
ｉｉｉ）Ｒ２が式（ａ）で示される基であり、且つ、Ｘ１がメチレンであるとき、Ｒ３とＲａまたはＲｂとが一体となってエチレンを形成してもよい、
但し、Ｒ２が式（ａ）で示される基であり、Ｒａ及びＲｂがメチルであり、Ｘ１が結合であり、Ｘ２が、Ｃ１−４アルキレンであり、且つ、Ｒ１、Ｒ３及びＲ４がいずれもＨであるとき、Ｙ−はＨＰＯ３−、又は、ＣＯ２−である。）
【請求項２１】
Ｒ１及びＲ２の一方が、式（ａ）又は式（ｂ）で示される基であり、他方が、Ｈ、低級アルキル又はハロゲンであり、
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となってピロリジン環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、又はハロゲンであり、
ｎは１であり、
更に、ｉ）Ｒ１が式（ａ）で示される基であり、且つ、Ｘ１がメチレンであるとき、Ｒ２とＲａまたはＲｂとが一体となってエチレンを形成してもよい、
請求項２０記載の化合物又はその塩。
【請求項２２】
Ｒ１が、式（ａ）又は式（ｂ）で示される基であり、Ｒ２が、Ｈ又はハロゲンであり、
Ｘ１は、結合又はメチレンであり、更にＲ１が式（ａ）で示される基のときＸ１はエチレンであってもよく、
Ｘ２は、Ｃ１−５アルキレンであり、更にＲ１が式（ｂ）で示される基のときＸ２は結合であってもよく、
Ｒａ及びＲｂは、いずれもメチルであり、
Ｙ−は、ＳＯ３−又は、ＣＯ２−である、請求項２１記載の化合物又はその塩。
【請求項２３】
Ｒ１及びＲ２の一方が、式（ａ）で示される基であり、他方が、Ｈ、低級アルキル、−Ｏ−低級アルキル又はハロゲンである、請求項２０記載の化合物又はその塩。
【請求項２４】
４−｛［（２，３−ジヒドロキシフェニル）メチル］（ジメチル）アザニウムイル｝ブタン−１−スルホナート、
３−｛［（６−フルオロ−２，３−ジヒドロキシフェニル）メチル］（ジメチル）アザニウムイル｝プロパン−１−スルホナート、
ヒドロゲン＝（３−｛［（２，３−ジヒドロキシフェニル）メチル］（ジメチル）アザニウムイル｝プロピル）ホスホナート、
５−｛［（２，３−ジヒドロキシフェニル）メチル］（ジメチル）アザニウムイル｝ペンタノアート、
｛１−［（２，３−ジヒドロキシフェニル）メチル］−１−メチルピペリジン−１−イウム−４−イル｝アセタート、
１−［（２，３−ジヒドロキシフェニル）メチル］−１−メチルピペリジン−１−イウム−４−カルボキシラート、
４−｛［２−（２，３−ジヒドロキシフェニル）エチル］（ジメチル）アザニウムイル｝ブタノアート、
２−｛［２−（２，３−ジヒドロキシフェニル）エチル］（ジメチル）アザニウムイル｝エタン−１−スルホナート、及び
３−［（２，３−ジヒドロキシフェニル）（ジメチル）アザニウムイル］プロパン−１−スルホナート
からなる群から選択される請求項２０記載の化合物又はその塩。
【請求項２５】
｛１−［（２，３−ジヒドロキシフェニル）メチル］−１−メチルピペリジン−１−イウム−４−イル｝アセタート、及び
２−｛［２−（２，３−ジヒドロキシフェニル）エチル］（ジメチル）アザニウムイル｝エタン−１−スルホナート
からなる群から選択される請求項２４記載の化合物又はその塩。
【請求項２６】
４−｛［（２，３−ジヒドロキシフェニル）メチル］（ジメチル）アザニウムイル｝ブタン−１−スルホナート、及び
３−｛［（６−フルオロ−２，３−ジヒドロキシフェニル）メチル］（ジメチル）アザニウムイル｝プロパン−１−スルホナート
からなる群から選択される請求項２４記載の化合物又はその塩。
【発明の詳細な説明】
【技術分野】
【０００１】
本発明は、新規なナノ粒子、これを含む磁気共鳴イメージング用造影剤及び当該ナノ粒子の製造に用いられる双性イオンリガンド化合物に関する。
【背景技術】
【０００２】
磁気共鳴イメージング（Magnetic resonance imaging、ＭＲＩ）は、臨床画像診断において重要な役割を果たしており、また生物医学研究分野においても重要なツールとなっている。【０００３】
画像診断法及びこれに用いる造影剤は、生体の臓器及び組織等の検査に使用される技術である。このうち、ＭＲＩは原子の磁気的性質に基づき、強い磁場と高周波無線信号とを使用して生体内の組織及び臓器の精巧な断面画像及び三次元画像を作出する技術である。【０００４】
ＭＲＩは、水を含有している全ての組織及び臓器の２次元又は３次元画像を得るのに効果的な手法である。【０００５】
電磁波パルスが対象の組織内の磁気によって配向した水素原子核に入射されると、それらの水素原子核は核磁気共鳴を生じ、その後プロトン緩和の結果として信号を返す。様々な組織からの信号の僅かな差により、ＭＲＩで、臓器を識別し、良性の組織と悪性の組織とを潜在的に対照させることができる。ＭＲＩは腫瘍、炎症、出血、浮腫等を検出するのに有用である。【０００６】
ここでＭＲＩ用造影剤は、生体組織中の水の緩和時間（Ｔ１、Ｔ２）を主に短縮させることによって変化させ、異なる組織間のコントラストを増強することによって、病変部位の検出、又は血管内の血流あるいは各器官の機能等の調査を可能にする薬剤を指す。【０００７】
ＭＲＩ用造影剤は、投与後に迅速に造影効果が得られ、生体に悪影響を及ぼさず、且つ全量が排出される性質を有することが望まれる。ＭＲＩ用造影剤は、例えば静脈内投与により、血中及び細胞外液に分布し得る。そして、好ましくは血中の造影剤半減期は３時間以内、より好ましくは２時間以内に経腎的に尿中に排泄される。細胞外液に分布する造影剤は、それ自体が直接ＭＲＩで画像化されるのではない。造影剤は分布した周辺の組織のプロトンの緩和を促進させる。これは主としてＴ１短縮効果と呼ばれる。この効果によって、造影剤はＴ１強調画像で造影効果を発揮する（信号が増強される）。造影剤はそれが占める組織の緩和時間を変化させる。【０００８】
造影剤濃度が一定濃度以上に高くなると、Ｔ２、Ｔ２＊短縮効果により信号は逆に減衰する。よって、信号強度を高めるための至適濃度は造影目的に応じて異なる。【０００９】
磁性体のＴ１及びＴ２緩和の短縮効果の大きさ、すなわち、プロトンの緩和時間を短縮する効率は、緩和率(relaxation rate)（Ｒ）として表される。ここで、緩和率Ｒ１及びＲ２は、それぞれＭＲＩの縦緩和時間Ｔ１及び横緩和時間Ｔ２の逆数で表される（Ｒ１＝１／Ｔ１、Ｒ２＝１／Ｔ２）。また単位濃度あたりの緩和率を緩和能(relaxivity)（ｒ）として表され、縦緩和能はｒ１、横緩和能はｒ２と表記される。Ｒ１／Ｒ２比及びｒ１／ｒ２比は、ＭＲＩ用造影剤の緩和能を評価するためのパラメータの１つとして用いられる。【００１０】
特にＴ１緩和を利用し、Ｔ１強調画像上での信号を増強する目的で使用されるものをＴ１短縮造影剤又は陽性造影剤（positive contrast agent）と呼ぶ。陽性造影剤は、当該
造影剤が占める組織に信号上昇をもたらす。またＴ２緩和を利用し、Ｔ２強調画像上での信号を減衰する目的で使用される造影剤をＴ２短縮造影剤又は陰性造影剤（negative contrast agent）と呼ぶ。陰性造影剤は、当該造影剤が占める組織に信号減少をもたらす。
Ｔ１強調ＭＲＩとＴ２強調ＭＲＩは医療の診断において標準的に用いられる画像法である。Ｔ１強調ＭＲＩにおける陽性造影剤は、陰性造影剤と比較して、信号減少による組織の欠損が生じず、正常組織の情報を欠損することなく病変のコントラストを向上させることができるため診断における有用性が高く、画像診断において陽性造影剤の使用が不可欠である。【００１１】
特に、造影剤のｒ１／ｒ２比は、陽性造影剤の評価にとって重要な値であり、陽性造影剤としての高いｒ１／ｒ２は、良好なコントラストのＴ１強調ＭＲ画像をもたらす。【００１２】
ガドリニウム（Ｇｄ）ベースのキレート化合物は、臨床での陽性造影剤として使用することができ、高いｒ１及び低いｒ２（すなわち高いｒ１／ｒ２）を有し優れたＴ１コントラストを示す。しかしながら、Ｇｄベースの化合物は、高齢者や腎機能不全患者など腎臓からの排出能が低下した患者に対して、深刻な毒性を示すことが知られている。【００１３】
一方、酸化鉄系はＧｄに比べると毒性は非常に低い。したがって、現在市場で主流となっているＧｄに代わる材料として、酸化鉄系のナノ粒子の研究開発が進められている（非特許文献１）。【００１４】
これまでに、診断用又は治療用等の医療用の用途に使用するためのナノ粒子が研究開発されてきた。金属材料からなるコア粒子表面にポリマー等の種々の分子を被覆させたナノ粒子は、生体に適用するためのナノ粒子の構成の１つとして知られている。例えば、４ｎｍ以下の酸化鉄粒子（ESIONs）の製造方法と、これをポリエチレングリコールホスフェート（PO-PEG）で被覆したナノ粒子を用いたＭＲＩ用陽性造影剤が報告されている（非特許文献２）。更に、酸化鉄ナノ粒子をコア粒子とし、双イオン性ドーパミンスルホネート（zwitterionic dopamine sulfonate、ＺＤＳ）を酸化鉄ナノ粒子表面に結合させた構造を有するナノ粒子が報告されている（非特許文献３及び特許文献１）。また、当該ナノ粒子（ZDS-SPIONs）を陽性造影剤として用いた場合の性能についても報告されている（特許文献２及び非特許文献４）。
【先行技術文献】
【特許文献】
【００１５】
【特許文献１】国際公開第ＷＯ２０１３／０９０６０１号公報（２０１３年６月２０日公開）
【特許文献２】国際公開第ＷＯ２０１６／０４４０６８号公報（２０１６年３月２４日公開）
【非特許文献】
【００１６】
【非特許文献１】Corot et al., Advanced Drug Delivery Reviews, 58, 1471-1504, 2006
【非特許文献２】Byung Hyo Kim et al., J Am. Chem. Sci., 133, 12624-12631, 2011
【非特許文献３】He Wei et al., Integr. Biol., 5, 108-114, 2013
【非特許文献４】He Wei et al.,Proc. Natr. Acad. Sci., 114(9), 2325-2330, 2017
【発明の概要】
【発明が解決しようとする課題】
【００１７】
依然として、優れた陽性造影能（すなわち、高いｒ１／ｒ２）を有しつつ、生体内で安定した挙動を示し、且つ、生体に対して毒性が低く、良好な保存安定性を有するという条件を十分に満たす、新規なナノ粒子及び当該ナノ粒子を被覆するためのリガンド化合物が望まれている。さらには、該ナノ粒子を用いた磁気共鳴イメージング用造影剤の開発が必要とされている。
【課題を解決するための手段】
【００１８】
上記の課題を解決するために、本発明は、以下の何れかの一態様を包含する。
なお、特に記載がない限り、本明細書中のある化学式中の記号が他の化学式においても用いられる場合、同一の記号は同一の意味を示す。
＜１＞
１つ以上の式（I）で表される双性イオンリガンドが配位結合した、酸化鉄を含有する金属粒子を含むナノ粒子。
【化１】
2020138389.tif 000003
（式中、
Ｒ１及びＲ２の一方は、式（ａ）又は式（ｂ）で示される基であり、他方は、Ｈ、低級アルキル、−Ｏ−低級アルキル又はハロゲンであり、
【化２】
2020138389.tif 000004
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となって５又は６員含窒素飽和ヘテロ環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、−Ｏ−Ｃ１−３アルキル又はハロゲンであり、
ｎは０〜２の整数であり、
更に、
ｉ）Ｒ１が式（ａ）で示される基であり、且つ、Ｘ１がメチレンであるとき、Ｒ２とＲａまたはＲｂとが一体となってエチレンを形成してもよく、
ｉｉ）Ｒ１が式（ａ）で示される基であり、且つ、Ｘ１がエチレンであるとき、Ｒ２とＲａまたはＲｂとが一体となってメチレンを形成してもよく、及び
ｉｉｉ）Ｒ２が式（ａ）で示される基であり、且つ、Ｘ１がメチレンであるとき、Ｒ３とＲａまたはＲｂとが一体となってエチレンを形成してもよい、
但し、Ｒ２が式（ａ）で示される基であり、Ｒａ及びＲｂがメチルであり、Ｘ１が結合であり、Ｘ２が、Ｃ１−４アルキレンであり、且つ、Ｒ１、Ｒ３及びＲ４がいずれもＨであるとき、Ｙ−はＨＰＯ３−、又は、ＣＯ２−である。）
＜２＞
下式（Ｉ）で表される化合物又はその塩。
【化３】
2020138389.tif 000005
（式中、
Ｒ１及びＲ２の一方は、下式（ａ）又は式（ｂ）で示される基であり、他方は、Ｈ、低級アルキル、−Ｏ−低級アルキル又はハロゲンであり、
【化４】
2020138389.tif 000006
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となって５又は６員含窒素飽和ヘテロ環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、−Ｏ−Ｃ１−３アルキル又はハロゲンであり、
ｎは０〜２の整数であり、
更に、
ｉ）Ｒ１が式（ａ）で示される基であり、且つ、Ｘ１がメチレンであるとき、Ｒ２とＲａまたはＲｂとが一体となってエチレンを形成してもよく、
ｉｉ）Ｒ１が式（ａ）で示される基であり、且つ、Ｘ１がエチレンであるとき、Ｒ２とＲａまたはＲｂとが一体となってメチレンを形成してもよく、及び
ｉｉｉ）Ｒ２が式（ａ）で示される基であり、且つ、Ｘ１がメチレンであるとき、Ｒ３とＲａまたはＲｂとが一体となってエチレンを形成してもよい、
但し、Ｒ２が式（ａ）で示される基であり、Ｒａ及びＲｂがメチルであり、Ｘ１が結合であり、Ｘ２が、Ｃ１−４アルキレンであり、且つ、Ｒ１、Ｒ３及びＲ４がいずれもＨであるとき、Ｙ−はＨＰＯ３−、又は、ＣＯ２−である。）
【発明の効果】
【００１９】
本発明は、良好な陽性造影能を有し、細胞毒性を示さない新規なナノ粒子及びこれを含む磁気共鳴イメージング用造影剤を提供するという効果を奏することが期待される。
【図面の簡単な説明】
【００２０】
【図１】（ａ）は実施例６の３Ｋ精製粒子を含有する造影剤を投与したマウスの肝臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｂ）は実施例６の３Ｋ精製粒子を含有する造影剤を投与したマウスの腎臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｃ）は実施例６の３Ｋ精製粒子を含有する造影剤を投与したマウスの膀胱における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。
【図２】（ａ）は実施例６の１０Ｋ精製粒子を含有する造影剤を投与したマウスの肝臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｂ）は実施例６の１０Ｋ精製粒子を含有する造影剤を投与したマウスの腎臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｃ）は実施例６の１０Ｋ精製粒子を含有する造影剤を投与したマウスの膀胱における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＭＲＩ測定結果の画像を示す。
【図３】（ａ）は実施例７の３Ｋ精製粒子を含有する造影剤を投与したマウスの肝臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｂ）は実施例７の３Ｋ精製粒子を含有する造影剤を投与したマウスの腎臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｃ）は実施例７の３Ｋ精製粒子を含有する造影剤を投与したマウスの膀胱における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。
【図４】（ａ）は実施例７の１０Ｋ精製粒子を含有する造影剤を投与したマウスの肝臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｂ）は実施例７の１０Ｋ精製粒子を含有する造影剤を投与したマウスの腎臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｃ）は実施例７の１０Ｋ精製粒子を含有する造影剤を投与したマウスの膀胱における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。
【図５】（ａ）は実施例２５の３Ｋ精製粒子を含有する造影剤を投与したマウスの肝臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｂ）は実施例２５の３Ｋ精製粒子を含有する造影剤を投与したマウスの腎臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｃ）は実施例２５の３Ｋ精製粒子を含有する造影剤を投与したマウスの膀胱における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。
【図６】（ａ）は実施例２５の１０Ｋ精製粒子を含有する造影剤を投与したマウスの肝臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｂ）は実施例２５の１０Ｋ精製粒子を含有する造影剤を投与したマウスの腎臓における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。（ｃ）は実施例２５の１０Ｋ精製粒子を含有する造影剤を投与したマウスの膀胱における投与前（ｐｒｅ）、投与直後（ｐｏｓｔ）、投与後０．５時間（０．５ｈｏｕｒ）、１時間（１ｈｏｕｒ）及び１．５時間（１．５ｈｏｕｒ）の経時的なＴ１強調ＭＲＩ測定結果の画像を示す。
【図７】実施例６、７及び９の３Ｋ精製粒子の磁化の３００Ｋにおける磁場依存性を示す。横軸に印加磁場、縦軸に重量あたりの磁化をプロットしたグラフである。
【発明を実施するための形態】
【００２１】
以下、本発明の実施の形態について、詳細に説明する。
【００２２】
〔用語の定義〕
「低級アルキル」とは、直鎖又は分枝状の炭素数が１から６(以後、C1-6と略す)のアルキル、例えばメチル、エチル、n-プロピル、イソプロピル、n-ブチル、イソブチル、sec-ブチル、tert-ブチル、n-ペンチル、n-ヘキシル等である。別の態様としては、C1-4アルキルであり、さらに別の態様としては、C1-3アルキルであり、さらに別の態様としては、メチル、エチル、n-プロピルであり、またさらに別の態様としては、メチルである。また、「C1-3アルキル」のある態様としては、メチル、エチル又はn-プロピルであり、ある態様としては、メチルである。
【００２３】
「C1-5アルキレン」とは、直鎖又は分枝状のC1-5アルキレン、例えばメチレン、エチレン、トリメチレン、テトラメチレン、ペンタメチレン、プロピレン、ブチレン、メチルメチレン、エチルエチレン、1,1-ジメチルエチレン、2,2-ジメチルエチレン、1,2-ジメチルエチレン、1-メチルブチレン等である。ある態様としては、C1-3アルキレンであり、別の態様としてはC1-2アルキレンであり、更に別の態様としては、メチレン、エチレン、トリメチレン、プロピレン又はブチレンである。また、「C1-5アルキレン」及び「C1-４アルキレン」としては、前記のうち、それぞれC1-3又はC1-2のアルキレンであり、ある態様としてはメチレン又はエチレンである。
【００２４】
Ｒａ及びＲｂが、それらが結合する４級窒素原子と一体となって形成する「５又は６員含窒素飽和ヘテロ環」とは、４級窒素原子を環構成原子として含む、環員数５又は６の非芳香族へテロ環、即ち、ピロリジン環又はピペリジン環である。ある態様としては４級窒素原子を環構成原子として含むピロリジン環である。
【００２５】
「ハロゲン」とは、F、Cl、Br、及び、Iを意味する。別の態様としてはF及びClであり、更に別の態様としてはFであり、また更に別の態様としてはClである。
【００２６】
本願明細書において「ナノ粒子」とは、ナノメートルスケールもしくはそれ以下の粒子径を有する粒子をいう。一実施形態において１００ｎｍ未満、別の実施形態において１０ｎｍ未満、更に別の実施形態において５ｎｍ未満、また更に別の実施形態において３ｎｍ未満の粒子径を有する粒子をいう。また更に別の実施形態において１ｎｍ未満の粒子径を有する粒子をいう。ここで粒子径の詳細については、以下の粒子径の項目において説明する。
【００２７】
本願明細書において「クラスター」とは、複数の同一又はそれぞれ相違する粒子が集まり、一つの塊となった集合体をいう。一実施形態において双性イオンリガンドが配位結合した微小金属粒子と双性イオンリガンドとの集合体をいう。
【００２８】
「双性イオンリガンド」又は「双性イオンリガンド化合物」とは、分子内に正電荷と負電荷の両方を持つ基を有する化合物であって、金属粒子表面において金属原子と配位結合しうる基を別途有する、金属粒子を安定に水中に分散させるための粒子表面の修飾剤として用いられる化合物を意味する。本明細書において、「双性イオンリガンド」又は「双性イオンリガンド化合物」というときは、該化合物が、金属粒子表面に配位結合される前の化合物である場合又は配位結合された後の分子構造を有する場合のいずれか、あるいはその両方を意味する。
【００２９】
「被験体」とは、本発明のＭＲＩ用造影剤、ナノ粒子又はナノ粒子を含む組成物を、例えば、実験、診断、及び／又は治療目的のために投与され得る任意の生物を指す。一例としてはヒトである。
【００３０】
以下、本発明に係るナノ粒子、ＭＲＩ用造影剤及び双性イオンリガンド化合物について説明する。
【００３１】
〔１．ナノ粒子〕
本発明に係るナノ粒子は、前記式（Ｉ）で表される双性イオンリガンドが１つ以上配位結合した、酸化鉄を含有する金属粒子を含む、ナノ粒子である。配位結合している双性イオンリガンドの実施態様については次項以降で説明する。
一態様としては、本発明に係るナノ粒子は、酸化鉄を含有する金属粒子の外表面に双性イオンリガンド化合物が1つ以上配位結合して形成された粒子であり、該双性イオンリガンド化合物によって当該金属粒子が被覆されている、粒子である。
一態様としては、本発明に係るナノ粒子は、その中心部（コア）に金属粒子を有しており、当該金属粒子の外表面に双性イオンリガンド化合物が1つ以上配位結合することによって、当該双性イオンリガンド化合物が当該金属粒子を被覆したコア−シェル構造を有する、粒子である。
一態様としては、本発明に係るナノ粒子は、１以上の「1つ以上の双性イオンリガンドが配位結合した酸化鉄を含有する金属粒子」、及び、１以上の双性イオンリガンド化合物からなる複合体である、粒子である。
一態様としては、本発明に係るナノ粒子は、２以上の双性イオンリガンド化合物と、２以上の「1つ以上の双性イオンリガンド化合物が配位結合した酸化鉄を含有する金属粒子」からなるクラスターである、粒子である。
一態様としては、本発明に係るナノ粒子は、２以上の双性イオンリガンド化合物と、２以上の「1つ以上の双性イオンリガンド化合物が配位結合した酸化鉄を含有する金属粒子」とが不規則に結合したクラスターである、粒子である。
【００３２】
本発明の双性イオンリガンド化合物が配位結合したナノ粒子であれば、ナノ粒子同士が凝集することが抑止され、例えばナノ粒子を高濃度で含有する溶液中でも粒子性状が安定している。このようなナノ粒子であれば、低い飽和磁化を確保し、明瞭なコントラストのＴ１強調画像を得ることができると共に、腎排泄が容易となるので良好な腎クリアランスを示すことが期待できる。
【００３３】
（金属粒子）
金属粒子は、酸化鉄を含有する。一実施形態では、金属粒子は、酸化鉄のみを含有する酸化鉄粒子であり、別の一例としては、金属粒子は、酸化鉄に加え鉄を含有する金属粒子である。本願明細書における「金属粒子」は、原料である「表面に疎水性リガンドが配位結合した酸化鉄ナノ粒子」における「酸化鉄ナノ粒子」、並びに、本発明の双性イオンリガンドを金属粒子に配位結合させる製造法、例えば後述のＭＥＡＡ法を実施した結果、原料の酸化鉄ナノ粒子から何らかの変化が生じた、「酸化鉄を含有する金属粒子」を包含する。ここで、何らかの変化とはコア−シェル構造から複合体やクラスターへの構造的な変化、粒子径の変化、組成の変化等が挙げられるが、これらに限定されない。即ち、本願明細書における「金属粒子」は、少なくとも、本明細書に記載の式（Ｉ）で示される双性イオンリガンドを金属粒子に配位させる製造法であるＭＥＡＡ法や後述のＴＭＡ（ＯＨ）法又は相間移動触媒法によって得られる、酸化鉄を含有する金属粒子を全て包含する。
【００３４】
一実施形態において、酸化鉄を含有する金属粒子は、更に、少なくとも一種の酸化鉄以外の金属誘導体を含んでいてもよい。また、金属粒子は、更に、少なくとも一種の鉄（Ｆｅ）以外の金属元素を含んでいてもよい。別の金属元素としては、必要に応じてガドリニウム（Ｇｄ）、マンガン（Ｍｎ）、コバルト（Ｃｏ）、ニッケル（Ｎｉ）及び亜鉛（Ｚｎ）の中からなる群から選択されるうちの少なくとも１つをさらに含むことができる。
【００３５】
さらに別の実施形態において、金属粒子は、酸化鉄のみからなるものであってもよく、酸化鉄から誘導されるフェライトを含んでいてもよい。フェライトは、式ＭＦｅ２Ｏ４の酸化物であり、ここで、Ｍは、好ましくはＺｎ、Ｃｏ、Ｍｎ及びＮｉから選択される遷移金属である。
【００３６】
超常磁性酸化鉄製剤（Super Paramagnetic Iron Oxide ：ＳＰＩＯ）として知られる材料もまた、好適に用いられる。これらの材料は一般式［Ｆｅ２Ｏ３］ｘ［Ｆｅ２Ｏ３（Ｍ２＋Ｏ）］１−ｘで表される（式中ｘ＝０又は１）。Ｍは、例えばＦｅ、Ｍｎ、Ｎｉ、Ｃｏ、Ｚｎ、マグネシウム（Ｍｇ）、銅（Ｃｕ）又はこれらの組合せとしてもよい。なお、金属イオン（Ｍ２＋）が第一鉄イオン（Ｆｅ２＋）及びｘ＝０の場合、材料は、マグネタイト（Ｆｅ３Ｏ４）であり、ｘ＝１である場合、材料はマグへマイト（γ−Ｆｅ２Ｏ３）である。
【００３７】
一実施形態において、酸化鉄は、磁性酸化鉄であり、マグネタイト（Ｆｅ３Ｏ４）、マグヘマイト（γ−Ｆｅ２Ｏ３）、又はこれらの混合物であり得る。このような磁性酸化鉄からなる金属粒子は超常磁性ナノ粒子となる。
【００３８】
さらに別の実施形態において、酸化鉄粒子が少なくとも一種の鉄以外の金属元素の誘導体を含んでいる場合、金属元素の各誘導体同士は異なる種類の誘導体であってもよい。すなわち、酸化鉄粒子は、酸化物及び窒化物等を含み得る。別の実施形態では、コア粒子は、酸化鉄以外の鉄元素を有する酸化鉄以外の鉄誘導体（例えば、ＦｅＰｔ及びＦｅＢ）を含んでいてもよい。
【００３９】
一実施形態に係る金属粒子は、前出の特許文献１、非特許文献２、非特許文献３等に記載の方法等の公知の方法によって製造されたものであってもよく、市販のものであってもよい。例えば、共沈法又は還元法によって作製された酸化鉄粒子であり得る。
【００４０】
（金属粒子の粒子径）
本明細書において、粒子径という場合は、特に記載をしていない場合は平均粒子径を指す。
【００４１】
金属粒子の「粒子径」は、例えば、粒子を透過型電子顕微鏡（ＴＥＭ）で観察した場合の粒子の二次元形状に対する最大内接円の直径が意図される。例えば、粒子の二次元形状が実質的に円形状である場合はその円の直径が意図される。また、実質的に楕円形状である場合はその楕円の短径が意図される。また、実質的に正方形状である場合はその正方形の辺の長さが意図され、実質的に長方形状である場合はその長方形の短辺の長さが意図される。
【００４２】
平均粒子径が所定の範囲の値を有することを確認する方法としては、例えば、１００個の粒子を透過型電子顕微鏡（ＴＥＭ）で観察して、各粒子の上記粒子径を測定し、１００個の粒子の上記粒子径の平均値を求めることによって行うことができる。
【００４３】
一実施形態に係る、金属粒子の粒子径（金属粒子を含むクラスターや複合体の平均径である場合を含む）は、ＴＥＭで測定した場合、５ｎｍ以下であることが好ましく、４ｎｍ以下であることがより好ましく、３ｎｍ以下であることがより好ましく、２ｎｍ以下であることが更に好ましく、１ｎｍ以下であることが最も好ましい。２ｎｍ以下の粒子径であれば、３テスラ（Ｔ）以上の高磁場ＭＲＩ用の陽性造影剤としてより有用性が高い。
【００４４】
また、２ｎｍ以下、好ましくは１ｎｍ以下の粒子径であれば、７Ｔ以上の高磁場ＭＲＩでの利用において、より高い信号ノイズ比が得られるため、より高い空間分解能及び短時間における測定を実現できる可能性がある。
【００４５】
一実施形態において、ＭＲＩ用造影剤に含まれるナノ粒子の集団は、各ナノ粒子の特性が可能な限り均一であることが好ましい。そのため、ナノ粒子のコアである金属粒子は、均一なサイズ及び形状を有していることが好ましい。一例としては、金属粒子はその平均粒子径±１ｎｍの範囲内の均一性を有する。別の一例としては、平均粒子径±０．５ｎｍの範囲内の均一性を有する。
【００４６】
別の一実施形態において、ＭＲＩ用造影剤に含まれるナノ粒子としては、含有する金属粒子として小さな粒子が多く含まれるほど好ましい。一例としては、金属粒子は、３ｎｍ以上の粒子が個数比で、全体の３０％以下、好ましくは全体の１０％以下、より好ましくは全体の５％以下である。別の一例としては、２ｎｍ以上の粒子が個数比で全体の３０％以下、好ましくは全体の１０％以下、より好ましくは全体の５％以下である。更に別の例としては、１ｎｍ以上の粒子が個数比で、全体の３０％以下、又は好ましくは全体の１０％以下、より好ましくは全体の５％以下である。
【００４７】
また別の一実施形態において、ＭＲＩ用造影剤に含まれるナノ粒子の集団は、各粒子の特性が不均一であってもよく、そのため双性イオンリガンドが配位している金属粒子は、不均一なサイズ及び形状を有していてもよい。一例としては、金属粒子はその平均粒子径から１ｎｍ以上大きさの異なる粒子を包含していてもよい。
【００４８】
（ナノ粒子の粒子径）
ナノ粒子の粒子径は、上記金属粒子表面に配位結合している双性イオンリガンドの厚さの分大きくなると推定される。通常、ナノ粒子を溶液とした場合の流体力学的直径（hydrodynamic diameter、ＨＤ）がその大きさの指標とされる。一例としては、ナノ粒子の平均ＨＤは１０ｎｍ以下、好ましくは、８ｎｍ以下である。更に別の一例としては、ナノ粒子の平均ＨＤは５ｎｍ以下、好ましくは４ｎｍ以下、好ましくは３ｎｍ以下、好ましくは２ｎｍ以下、更に好ましくは１ｎｍ以下である。
【００４９】
ナノ粒子のＨＤは、例えば、粒子をX線小角散乱法（ＳＡＸＳ）で観察して、上記粒子径の平均値を求めることによって行うことができる。
ＳＡＸＳの測定には、市販の機器を用いても良く、更にはＳＰｒｉｎｇ−８(ＢＬ１９Ｂ２)やあいちシンクロトロン光センターのような放射光施設を用いるのが望ましい。例えばＳＰｒｉｎｇ−８（ＢＬ１９Ｂ２）を用いた場合、カメラ長を3mに設定し、18KeVのＸ線を試料に照射し、波数qを約 0.06〜3 nm-1の範囲で観測する。
【００５０】
分散液サンプルの場合、2mm径のキャピラリーに入れ、散乱線が飽和しない程度に露光時間を適切に設定し、散乱データを得る。散乱データは、ギニエ解析、もしくは、適切なＳＡＸＳ解析ソフトを用いてフィッティングを行い、平均粒子径を得ることができる。
【００５１】
また、ナノ粒子の相対的な大きさを測定する方法として、例えば、サイズ排除クロマトグラフィー（Size Exclusion Chromatography、ＳＥＣ）を用いることができる。
【００５２】
ＳＥＣは、細孔を持つ担体を充填したカラムに試料を流し、それが流出するまでの時間で試料の大きさを見積もる分析手法である。大きな凝集体は担体の細孔に入らないため早く流出し、小さなナノ粒子は担体の細孔を通るため流出するまでの経路が長くなり、遅く流出するため、標準となる粒子を用いることでナノ粒子の相対的な大きさを測定することができる。
【００５３】
〔２．双性イオンリガンド化合物〕
本発明に係る双性イオンリガンド化合物は、下式（Ｉ）で表される化合物又はその塩である。
【化５】
2020138389.tif 000007
（式中、
Ｒ１及びＲ２の一方は、式（ａ）又は式（ｂ）で示される基であり、他方は、Ｈ、低級アルキル、−Ｏ−低級アルキル又はハロゲンであり、
【化６】
2020138389.tif 000008
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となって５又は６員含窒素飽和ヘテロ環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、−Ｏ−Ｃ１−３アルキル又はハロゲンであり、
ｎは０〜２の整数であり、
更に、
ｉ）Ｒ１が式（ａ）で示される基であり、且つ、Ｘ１がメチレンであるとき、Ｒ２とＲａまたはＲｂとが一体となってエチレンを形成してもよく、
ｉｉ）Ｒ１が式（ａ）で示される基であり、且つ、Ｘ１がエチレンであるとき、Ｒ２とＲａまたはＲｂとが一体となってメチレンを形成してもよく、及び
ｉｉｉ）Ｒ２が式（ａ）で示される基であり、且つ、Ｘ１がメチレンであるとき、Ｒ３とＲａまたはＲｂとが一体となってエチレンを形成してもよい、
但し、Ｒ２が式（ａ）で示される基であり、Ｒａ及びＲｂがメチルであり、Ｘ１が結合であり、Ｘ２が、Ｃ１−４アルキレンであり、且つ、Ｒ１、Ｒ３及びＲ４がいずれもＨであるとき、Ｙ−はＨＰＯ３−、又は、ＣＯ２−である。）
【００５４】
ある態様としては、Ｒ１及びＲ２の一方が式（ａ）で示される基であり、他方が、Ｈ、低級アルキル、−Ｏ−低級アルキル又はハロゲンである、双性イオンリガンドである。
【００５５】
一実施態様としては、本発明に係る双性イオンリガンド化合物は、下記式（o）で示される化合物である。
【００５６】
【化７】
2020138389.tif 000009
（式中の記号は、前記式（I）と同様である。）
式（o）に示される化合物の一実施態様としては、Ｒ２がＨ、低級アルキル、−Ｏ−低級アルキル又はハロゲンである、双性イオンリガンドであり、別の実施態様としては、Ｒ２がＨ又はハロゲンであり、Ｘ１が結合、メチレン又はエチレンであるか、またはＸ１がメチレンのとき、Ｒ２とＲａもしくはＲｂとが一体となってエチレンを形成してもよく、Ｘ２がＣ２−４アルキレンであり、Ｒａ及びＲｂがいずれもメチルであり、且つ、Ｒ３及びＲ４が同一又は互いに異なって、Ｈ、Ｃ１−３アルキル又はハロゲンである、双性イオンリガンドであり、更に別の実施態様としては、Ｒ２がＨ又はハロゲンであり、Ｘ１が結合又はメチレンであるか、またはＸ１がメチレンのとき、Ｒ２とＲａもしくはＲｂとが一体となってエチレンを形成してもよく、Ｘ２がＣ２−４アルキレンであり、Ｒａ及びＲｂがいずれもメチルであり、且つ、Ｒ３及びＲ４が同一又は互いに異なって、Ｈ、Ｃ１−３アルキル又はハロゲンである、双性イオンリガンドであり、更に別の実施態様としては、Ｒ２がＨ又はＦであり、Ｘ１が結合、メチレン又はエチレンであり、Ｘ２がエチレン又はプロピレンであり、Ｒａ及びＲｂがいずれもメチルであり、且つ、Ｒ３及びＲ４がいずれもＨである、双性イオンリガンドであり、更に別の実施態様としては、Ｒ２がＨであり、Ｘ１がエチレンであり、Ｘ２がエチレン又はプロピレンであり、Ｒａ及びＲｂがいずれもメチルであり、且つ、Ｒ３及びＲ４がいずれもＨである、双性イオンリガンドであり、更に別の実施態様としては、Ｒ２がＨ又はＦであり、Ｘ１が結合又はエチレンであり、Ｘ２がエチレン基又はプロピレン基であり、Ｒａ及びＲｂがいずれもメチルであり、且つ、Ｒ３及びＲ４がいずれもＨであり、且つ、Ｙ−がＳＯ３−又はＣＯ２−である、双性イオンリガンドであり、更に別の実施態様としては、Ｒ２がＨまたはＦであり、Ｘ１がメチレンであり、Ｘ２がプロピレン基又はブチレン基であり、Ｒａ及びＲｂがいずれもメチルであり、Ｒ３及びＲ４がいずれもＨであり、且つ、Ｙ−がＳＯ３−、ＨＰＯ３−、又は、ＣＯ２−である、双性イオンリガンドであり、更に別の実施態様としては、Ｒ２がＨ又はＦであり、Ｘ１がメチレンであり、Ｘ２がプロピレン基またはブチレン基であり、Ｒａ及びＲｂがいずれもメチルであり、Ｒ３及びＲ４がいずれもＨであり、且つ、Ｙ−がＳＯ３−である、双性イオンリガンドである。
ある実施態様としては、下記式（１）で示される双性イオンリガンドである。
【００５７】
【化８】
2020138389.tif 000010
（式中の記号Ｙ−は前記式（I）と同様である。）
【００５８】
別の実施態様としては、下記式（２）で示される双性イオンリガンドである。
【化９】
2020138389.tif 000011
（式中の記号Ｙ−は前記式（I）と同様である。）
【００５９】
別の実施態様としては、下記式（３）で示される双性イオンリガンドである。
【化１０】
2020138389.tif 000012
（式中の記号Ｙ−は前記式（I）と同様である。）
【００６０】
別の実施態様としては、下記式（４）で示される双性イオンリガンドである。
【化１１】
2020138389.tif 000013
（式中の記号Ｙ−は前記式（I）と同様である。）
【００６１】
別の実施態様としては、下記式（５）で示される双性イオンリガンドである。
【化１２】
2020138389.tif 000014
（式中の記号Ｙ−は前記式（I）と同様である。）
【００６２】
また、別の実施態様としては、本発明に係る双性イオンリガンド化合物は、下記式（６）で示される化合物である。
【００６３】
【化１３】
2020138389.tif 000015
（式中の記号は前記式（I）と同様である。）
ある実施態様としては、下記式（７）で示される双性イオンリガンドである。
【００６４】
【化１４】
2020138389.tif 000016
（式中の記号Ｙ−は前記式（I）と同様である。）
【００６５】
双性イオンリガンド化合物の一実施態様としては、上記式（Ｉ）においてＲ１及びＲ２の一方が、下式（ｂ−１）で示される基であり、他方が、Ｈ、低級アルキル、−Ｏ−低級アルキル又はハロゲンである、双性イオンリガンドである。
【化１５】
2020138389.tif 000017
（式中の記号は前記式（I）と同様である。）
【００６６】
一実施態様としては、本発明に係る双性イオンリガンド化合物は、下記式（８）で示される化合物である。
【００６７】
【化１６】
2020138389.tif 000018
（式中の記号は、前記式（I）と同様である。）
式（８）に示される化合物の一実施態様としては、Ｒ２がＨ、低級アルキル、−Ｏ−低級アルキル又はハロゲンである双性イオンリガンドであり、別の実施態様としては、Ｒ２がＨ又はハロゲンであり、Ｘ１が結合又はメチレンであり、Ｘ２が結合又はＣ１−３アルキレンであり、Ｒａがメチルであり、且つ、Ｒ３及びＲ４が同一又は互いに異なって、Ｈ、Ｃ１−３アルキル又はハロゲンである、双性イオンリガンドであり、更に別の実施態様としては、Ｒ２がＨ又はＦであり、Ｘ１がメチレンであり、Ｘ２が結合又はメチレンであり、Ｒａがメチルであり、且つ、Ｒ３及びＲ４がいずれもＨであり、且つ、Ｙ−がＳＯ３−、ＨＰＯ３−、又は、ＣＯ２−である、双性イオンリガンドであり、更に別の態様としては、Ｒ２がＨ又はＦであり、Ｘ１がメチレンであり、Ｘ２が結合又はメチレンであり、Ｒａがメチルであり、且つ、Ｒ３及びＲ４がいずれもＨであり、且つ、Ｙ−がＣＯ２−である、双性イオンリガンドであり、また更に別の実施態様としては、Ｒ２がＨ又はハロゲンであり、Ｘ１が結合又はメチレンであり、Ｘ２がＣ１−５アルキレン又は結合であり、Ｒａがメチルであり、且つ、Ｒ３及びＲ４は、同一又は互いに異なって、Ｈ、Ｃ１−３アルキル、又は、ハロゲンであり、且つ、Ｙ−がＳＯ３−、又は、ＣＯ２−である、双性イオンリガンドである。
【００６８】
別の実施態様としては、下記式（９）で示される双性イオンリガンドである。
【化１７】
2020138389.tif 000019
（式中の記号はＹ−は前記式（I）と同様である。）
【００６９】
別の実施態様としては、下記式（１０）で示される双性イオンリガンドである。
【化１８】
2020138389.tif 000020
（式中の記号はＹ−は前記式（I）と同様である。）
【００７０】
本発明に係るナノ粒子は、前記式（Ｉ）で表される双性イオンリガンドが１つ以上配位結合した、酸化鉄を含有する金属粒子を含むナノ粒子であり、また上記〔２．双性イオンリガンド化合物〕に記載の各実施態様の双性イオンリガンド化合物が、それぞれ配位結合した、酸化鉄を含有する金属粒子を含むナノ粒子は、それぞれ本発明のナノ粒子の一実施態様である。なお、双性イオンリガンドが鉄又は酸化鉄を含む金属粒子に配位結合する場合は、双性イオンリガンド化合物の２つの水酸基の酸素と金属粒子表面の金属原子とが配位結合し、本発明のナノ粒子を形成する。
【００７１】
更に本発明には、上記本発明のナノ粒子を製造するための、前記双性イオンリガンド化合物の使用、並びに双性イオンリガンド化合物自体をも包含する。前記の〔２．双性イオンリガンド化合物〕に記載の各実施態様はこれらの発明における双性イオンリガンド化合物の実施態様でもある。
【００７２】
本発明の双性イオンリガンドは、三置換アミノ基が直接またはアルキレン基を介してカテコールに置換し、アンモニウムカチオンを形成する。本発明の双性イオンリガンドは、従来公知のリガンドに比して分子鎖が短く、リガンド層がより薄くなり得る。且つ、金属粒子側にプラス電荷、外表面側にマイナス電荷を有することを特徴とし、これにより、本発明のナノ粒子は、体液中で粒子同士が凝集しにくくなり高い安定性を示すことが期待される。また、リガンド層が薄いため金属原子との距離が近くなり、金属粒子から影響を受ける水分子数の増加等に起因する優れた造影能を発揮することが期待される。
【００７３】
金属粒子表面に配位させる双性イオンリガンドの分子数（双性イオンリガンドの個数）は、金属粒子のサイズ及び表面積等に応じて変化する。一実施態様としては、金属粒子１つ当たり２〜２００個であり、別の実施態様としては５〜５０個であり、更に別の実施態様としては５〜２０個である。
【００７４】
（双性イオンリガンド以外の金属粒子に結合する化合物）
本発明のナノ粒子は、本発明の双性イオンリガンド以外を含んでいてもよく、一実施形態においてナノ粒子は、金属粒子そのものが蛍光特性を持つか、金属粒子の表面に結合された蛍光分子又は色素分子等の分子をさらに含んでいてもよい。金属粒子そのものが蛍光特性を持つか、蛍光分子又は色素分子をナノ粒子に導入することによって、ナノ粒子は、ＭＲＩ用の造影剤としてのみならず、同時に、光学画像造影剤としても使用することができる。別の一実施形態として、蛍光分子又は色素分子が本発明の双性イオンリガンドと共有結合により結合したリガンドであってもよく、当該分子は酸化鉄粒子と双性イオンリガンドを介し連結されている。体内にナノ粒子が注入された後にも、蛍光分子は酸化鉄粒子の表面に存在することによって、顕微鏡イメージングならびにナノ粒子の局在化を調べるのに利用することができる。蛍光分子及び色素分子としては、ローダミン、フルオレセイン、ニトロベンゾオキサジアゾール（ＮＢＤ）、シアニン、緑色蛍光タンパク質（ＧＦＰ）、クマリン及びこれらの誘導体が挙げられる。
【００７５】
また、別の実施形態において、金属粒子の表面に結合している少なくとも１種の物質を有していてもよく、限定はされないが、ペプチド、核酸又は小分子等であり得る。例えば、腫瘍に特異的に治療効果を生じる性質を有するペプチドを本発明のナノ粒子に結合させることにより、腫瘍の治療効果を付与することも可能である。
【００７６】
また、本発明の双性イオンリガンド以外のリガンドが金属粒子の表面に結合されていてもよい。例えば、腫瘍に特異的に集積する性質を有するリガンドを本発明の金属粒子に結合させることにより、腫瘍選択的な結合性を付与することも可能である。
【００７７】
このような組織特異性を造影剤に付与することは、ＭＲＩ測定の対象とする部位における信号を強くし、特定の病態等の情報を得るために好ましい。造影剤の生体内における分布は、粒径、電荷、表面化学、投与経路及び排出経路に依存する。
【００７８】
また、本発明のナノ粒子は、金属粒子として酸化鉄を含有することから生体への毒性が低いことが期待される。そのため、安全性に優れ、種々の利用に対する制限が少ないことが期待される。
【００７９】
〔３．双性イオンリガンドの製造方法〕
本発明の式（Ｉ）の双性イオンリガンドの製造方法は特に限定されず、当業者に周知の反応を用いて公知原料化合物から容易に製造することができる。例えば、Wei H. et al., Nano Lett. 12, 22-25, 2012に記載の方法を参考にすることができる。
【００８０】
一例では製造例に記載の合成方法が好適に用いられる。
【００８１】
〔４．ナノ粒子の製造方法〕
次に、ナノ粒子の製造方法について説明する。
（原料となる疎水性リガンド又は親水性リガンドが配位結合した金属粒子の製造）
ナノ粒子の製造原料となる疎水性リガンド又は親水性リガンドが配位結合した金属粒子は、公知の方法を用いて製造することができる。例えば、Byung Hyo Kim et al., J Am. Chem. Soc. 2011, 133, 12624-12631、及びByung Hyo Kim et al., J Am. Chem. Soc. 2013, 135, 2407-2410に記載の方法を参考に行うことができる。
【００８２】
例えば、（ａ）金属塩と、脂肪酸のアルカリ金属塩とを反応させて、金属脂肪酸錯体を形成し、（ｂ）当該錯体を界面活性剤と共に急速に２００℃以上の高温まで加熱し、所望により、一定時間高温で反応させることによって、表面が疎水性リガンドで被覆された金属粒子を合成することができる。更に、（ｃ）疎水性リガンドで被覆された金属粒子を、［２−（２−メトキシエトキシ）エトキシ］酢酸（[2-(2-Methoxyethoxy)ethoxy]acetic acid；ＭＥＡＡ）で被覆された金属粒子にリガンド変換し、高極性溶媒への分散が可能なＭＥＡＡで被覆された金属粒子を得ることができる。
以下、各工程について詳細に説明する。
【００８３】
（工程（ａ））
金属塩及び、脂肪酸のアルカリ金属塩を溶媒に分散させる。ここで、上記金属塩としては、塩化鉄（III）六水和物（ＦｅＣｌ３・６Ｈ２Ｏ）が、脂肪酸のアルカリ金属塩としては、オレイン酸ナトリウムが、溶媒としてはエタノール、水、ヘキサン、及びこれらの混合物が挙げられる。続いて、加温下、好ましくは７０℃で、１〜１０時間、好ましくは３〜４時間撹拌し、有機層を回収し、該有機層の水による洗浄を１〜複数回、より好ましくは３〜４回繰り返し、金属脂肪酸錯体を得る。所望により得られた有機層を乾燥する。
【００８４】
（工程（ｂ））
例えばアルゴン（Ａｒ）及び窒素から選択される不活性ガス雰囲気下で、工程（ａ）で得られた錯体に、脂肪酸、脂肪族アルコール及び脂肪族アミンからなる群から選択される少なくとも１つの界面活性剤、及びジフェニルエーテル及びフェニルオクチルエーテルから選択される溶媒を添加する。一例として、界面活性剤がオレイン酸、オレイルアルコール、オレイルアミン又はこれらの混合物であり、溶媒はジフェニルエーテルが挙げられる。次に、この混合物を室温から１８０〜３００℃まで急速に昇温し、所望により、そのまま１０分から数時間撹拌する。一例として、３０℃から２５０℃まで１０℃／ｍｉｎで昇温し、２５０℃で３０分間撹拌する。別の一例として、３０℃から２００℃まで１０℃／ｍｉｎで昇温し、２００℃で３０分間撹拌する。
【００８５】
反応溶液の温度を室温まで下げた後、アセトンを添加し上清を遠心除去する。この操作を２〜３回、好ましくは４〜５回繰り返す。所望により、得られた溶液を乾燥させてもよい。一例として、アセトンを添加し上清を遠心除去する操作を３回繰り返し、表面がオレイン酸等の疎水性リガンドで被覆された金属粒子を得る。
【００８６】
（工程（ｃ））
Ａｒ及び窒素から選択される不活性ガス雰囲気下で、疎水性リガンドで被覆されたナノ粒子を溶媒に分散させた後に、ＭＥＡＡを添加して反応させる。溶媒としてはメタノールが好適である。
【００８７】
反応は、室温もしくは加温下、好ましくは２５〜８０℃で、１〜１５時間程度、好ましくは５〜１０時間攪拌することによって行われ、一例として、５０℃で７時間攪拌することによって行われ、別の一例として、７０℃で１０時間攪拌することによって行われ、更に別の一例として、７０℃で５時間撹拌することによって行われる。
【００８８】
反応溶液の温度を室温まで下げた後に、アセトン及びヘキサンから選択される溶媒を添加し、遠心し、上清を除去する。この操作を、２〜３回、好ましくは４〜５回繰り返してもよい。得られた溶液を乾燥させてもよい。一例として、前記操作を３回繰り返し、ＭＥＡＡで表面が被膜された金属粒子を得る。
【００８９】
（本発明のナノ粒子の製造方法）
本発明の「双性イオンリガンドが１つ以上配位結合した酸化鉄を含有する金属粒子を含む、ナノ粒子」は公知のＭＥＡＡで表面が被覆された金属粒子を経由する方法（ＭＥＡＡ法）、ＴＭＡ（ＯＨ）を用いた方法（ＴＭＡ（ＯＨ）法）、あるいは、相間移動触媒を用いた新規な合成方法を用いることによって製造することができる。
Ａ）ＭＥＡＡ法
本製法は、ＭＥＡＡで表面が被覆された金属粒子と、本発明の双性イオンリガンド化合物とを反応させて本発明のナノ粒子を得る方法である。反応は、ＭＥＡＡで表面が被覆された金属粒子と、本発明の双性イオンリガンド化合物とを、Ａｒ及び窒素から選択される不活性ガス雰囲気下で、室温もしくは加温下で１〜数十時間撹拌することにより行われる。一例としてＡｒ雰囲気下で行われる。反応温度は一例として２５〜８０℃であり、別の一例として５０〜７０℃である。撹拌時間は、一例として５〜７時間、別の一例として２４時間である。一例として、室温で終夜撹拌する。続いて、反応溶液の温度を室温まで低下させ、溶媒を添加して遠心し、上清を除去して、本発明の双性イオンリガンド化合物が１つ以上配位結合したナノ粒子を得る。溶媒は特に限定されないが、アセトン、ヘキサン等から選択される。一例としてアセトンを用いる。またこの溶媒添加、遠心及び上清除去の操作は複数回繰り返してもよく、例えば４〜５回繰り返してもよい。一例としてこの操作を３回繰り返す。続いて得られた本発明の双性イオンリガンド化合物が被覆したナノ粒子を含む溶液を、遠心式限外ろ過フィルター等の濃縮カラム等を用いて濃縮してもよい。この濃縮操作は複数回繰り返してもよく、途中でＰＢＳ等の溶液を添加して濃縮操作を繰り返してもよい。
【００９０】
Ｂ）ＴＭＡ（ＯＨ）法
オレイン酸で被覆された酸化鉄粒子（ＳＮＰ−ＯＡ）をヘキサン溶液中に懸濁させ、１.７％テトラメチルアンモニウムヒドロキシド（ＴＭＡ（ＯＨ））水溶液と混合して激しく振盪する。得られた溶液から遠心分離によって水層を分離し、アセトンを加え、８０００〜１２０００ｒｐｍで５〜１０分間遠心し、上澄みを取り除く。得られた沈殿に対し０.１％ＴＭＡ（ＯＨ）溶液２ｍＬを加え分散させ、再び１０ｍＬのアセトンを加えて沈殿させる。この操作を複数回繰り返してもよく、好ましくは３〜４回繰り返す。得られた溶液を、０.１％ＴＭＡ（ＯＨ）溶液に分散させて保存する。
上記の手順で作成した０.１％ＴＭＡ（ＯＨ）溶液に０.１％〜２％のＴＭＡ（ＯＨ）溶液を用いてｐＨ８〜１２程度に調製したリガンド化合物の溶液を加える。得られた溶液を室温で６〜２４時間撹拌し、アセトンを加えて沈殿させ８０００〜１２０００ｒｐｍで３〜１０分間遠心し、上澄みを取り除く。この沈殿をリン酸緩衝液に分散させ、濃縮カラムを用い７０００〜１２０００ｒｐｍで遠心することにより溶液量を減少させる。そこにリン酸緩衝液を加え再び７０００〜１２０００ｒｐｍで１０〜２０分遠心し濃縮する。この操作を複数回繰り返してもよく、好ましくは３〜４回、より好ましくは５〜１０回繰り返して、本発明の双性イオンリガンドが１つ以上配位結合したナノ粒子を得る。得られたナノ粒子の溶液を、ＰＢＳで希釈し、保存してもよい。
【００９１】
Ｃ）相間移動触媒法
表面にオレイン酸等の疎水性リガンドが配位結合した金属粒子を有機層と水層との二層系溶媒中、相間移動触媒の存在下で、本発明の双性イオンリガンド化合物とを接触させて、本発明の双性イオンリガンドが１つ以上配位結合したナノ粒子を製造する方法である。
「有機層と水層の二層系溶媒」としては、有機溶媒と水の混合溶媒であって、二層に分離するものある。有機溶媒としては、非プロトン性溶媒であり、一実施態様では、2-メチルテトラヒドロフラン(2-Me-THF)、シクロペンチルメチルエーテル（CPME）、メチルtert-ブチルエーテル（MTBE）、クロロホルム、トルエン、キシレン、ヘプタン及びこれらの組み合わせからなる群から選択される。別の態様としては、2-メチルテトラヒドロフラン、クロロホルム及びこれらの組み合わせから選択される。
【００９２】
「相間移動触媒」とは、有機溶媒にも水にも可溶な第四級アンモニウム及び第四級ホスホニウムを有する塩から選択される相間移動触媒であり、一実施態様としては、第四級アンモニウム塩であり、例えば、第四級アンモニウム塩はテトラブチルアンモニウム塩、トリオクチルメチルアンモニウム塩及びベンジルジメチルオクタデシルアンモニウム塩からなる群から選択される。ここに塩を形成するアニオンとしては、ハロゲン化物イオン、水酸化物イオン、硫酸水素イオン、等が挙げられる。また別の実施態様では、ハロゲン化テトラブチルアンモニウム塩であり、例えば、ハロゲン化テトラブチルアンモニウム塩は臭化テトラブチルアンモニウム（TBAB）及びフッ化テトラブチルアンモニウム（TBAF）から選択される。また更に別の実施態様では、フッ化テトラブチルアンモニウムの水和物であり、例えばフッ化テトラブチルアンモニウム三水和物である。
【００９３】
更に、所望により、ｐＨ調整剤を添加してもよく、例えば、炭酸水素ナトリウム、炭酸ナトリウム、炭酸水素カリウム、炭酸水素アンモニウム又はリン酸水素二カリウムを用いることができる。
【００９４】
反応は、表面に疎水性リガンドが配位結合した金属粒子と双性イオンリガンド化合物とを、有機層と水層の二層系溶媒中、相間移動触媒の存在下で、窒素及びアルゴンから選択される不活性ガス雰囲気下、室温もしくは加温下、ある態様としては室温〜８０℃で、別の態様としては３０℃〜６０℃で、１時間以上、ある態様としては、１〜２０時間、別の態様では、１〜１５時間、別の態様では１〜６時間攪拌することによって行われる。反応温度や反応時間は反応に用いる金属粒子や、双性イオンリガンドの種類に応じて適宜調整できる。
本反応において、双性イオンリガンドは、金属粒子に対して１〜３０ｗｔ（重量比）、ある態様としては５〜２０ｗｔ、別の態様としては、６〜１５ｗｔの比率で用いることができる。相関移動触媒は、金属粒子に対して０．１〜１０ｗｔ、ある態様としては０．１ｗｔ〜６ｗｔ、別の態様としては０．１ｗｔ〜５ｗｔ、別の態様としては０．５〜６ｗｔ、別の態様としては０．５〜３ｗｔ、更に別の態様としては０．５ｗｔ〜２ｗｔの比率で加えることによって行うことができる。更にｐＨ調整剤を用いる場合は、相関移動触媒は、金属粒子に対して０．１ｗｔ〜５ｗｔ、ある態様としては０．５ｗｔ〜２ｗｔの比率で加えることによって行うことができる。
【００９５】
反応溶液からのナノ粒子の単離は、遠心分離、限外ろ過、又は分液操作等の公知の方法を用いて行うことができる。一例としては、Ａｍｉｃｏｎ（登録商標）  Ｕｌｔｒａｃｅｎｔｒｉｆｕｇｅ  ｆｉｌｔｅｒ（Ｍｅｒｃｋ  Ｍｉｌｌｉｐｏｒｅ）、Ａｇｉｌｅｎｔ  Ｃａｐｔｉｖａ  Ｐｒｅｍｉｕｍ  Ｓｙｒｉｎｇｅ  Ｆｉｌｔｅｒｓ（Ｒｅｇｅｎｅｒａｔｅｄ  Ｃｅｌｌｕｌｏｓｅ、１５ｍｍ）、ＹＭＣ  Ｄｕｏ−Ｆｉｌｔｅｒ等を用いた遠心分離やろ過を繰り返すことにより行うことができる。得られたナノ粒子の溶液を、ＰＢＳで希釈し、保存してもよい。
【００９６】
いずれの方法を用いた場合においても、本発明の双性イオンリガンドを用いた場合、単純に表面の疎水性リガンドから双性イオンリガンドへとリガンド交換されたナノ粒子が製造される場合と、ナノ粒子中の金属粒子が原料で用いた金属粒子よりも微小なナノ粒子（例えば、後記実施例に示される３Ｋ精製粒子）が製造される場合がある。多くは両方のタイプが得られる。これは、本発明の双性イオンリガンドが配位結合する際に金属粒子に変化を与える性質を有するためと推定され、双性イオンリガンドによって異なる。反応条件、精製条件によっても変わり得る。
【００９７】
使用する双性イオンリガンドの種類、反応条件や単離条件を調整することによって、コア-シェル構造を有するナノ粒子、及び／又は、微小金属粒子を有するナノ粒子（クラスター、複合体等）を得ることができる。
一実施態様としては、酸化鉄を含有する金属粒子の外表面に双性イオンリガンド化合物が1つ以上配位結合して、該双性イオンリガンド化合物によって当該金属粒子が被覆された粒子が製造される。
一実施態様としては、１以上の「1つ以上の双性イオンリガンド化合物が配位結合した酸化鉄を含有する金属粒子」と、１以上の双性イオンリガンド化合物からなる複合体として、微小な粒子が製造される。
一実施態様としては、２以上の双性イオンリガンド化合物と、２以上の「1つ以上の双性イオンリガンド化合物が配位結合した酸化鉄を含有する金属粒子」からなるクラスターが製造される。
いずれの形態であっても、本発明のナノ粒子は磁気共鳴イメージング用造影剤として使用できる。
一実施態様としては後記実施例に記載の方法である。
【００９８】
〔５．磁気共鳴イメージング用造影剤（ＭＲＩ用造影剤）〕
本発明は、上述のナノ粒子を含む、磁気共鳴イメージング用造影剤も提供する。
【００９９】
以下、ＭＲＩ用造影剤について詳細に説明する。
【０１００】
（ＭＲＩ用造影剤に含まれる各種成分）
ｉ）ナノ粒子
一実施形態において、本発明のＭＲＩ用造影剤は、上述したナノ粒子を、少なくとも１種類含んでいることを特徴とする。別の実施形態において、本発明のＭＲＩ用造影剤は、上述したナノ粒子の２種類以上の組み合わせを含んでいてもよい。
【０１０１】
また、ＭＲＩ用造影剤には、ナノ粒子の他に、必要に応じて、溶媒や薬理学的に許容され得る添加剤を含めることができる。本発明のＭＲＩ用造影剤の一実施形態として、好適な溶媒、及び/又は、担体、ビヒクル、錯体等の添加剤から選択される少なくとも１つをさらに含んでいてもよい。
【０１０２】
ｉｉ）溶媒
ＭＲＩ用造影剤に含まれる溶媒としては、水、緩衝液等が挙げられ、緩衝液としては、さらに、生理食塩水、リン酸緩衝液、トリス緩衝液、ホウ酸緩衝液、リンガー溶液等が挙げられる。剤型が注射剤である場合の好ましい溶媒は、例えば水、リンガー溶液、生理食塩水等である。
【０１０３】
すなわち、本発明に係るＭＲＩ用造影剤は、本発明に係るナノ粒子を、所望の組成を有する溶液中に懸濁させた溶液であり得る。具体的には、リン酸緩衝液、トリス緩衝液、ホウ酸緩衝液等の緩衝液中にナノ粒子を懸濁させた形態であってもよい。
【０１０４】
ｉｉｉ）添加剤
ＭＲＩ用造影剤に含まれる担体、錯体、ビヒクル等の添加剤としては、医薬分野及び生命工学分野において一般的に使用される担体、ビヒクル等が挙げられる。担体の例としては、ポリエチレングリコール等のポリマー、金属微粒子等が挙げられ、錯体の例としては、ジエチレントリアミン5酢酸（ＤＴＰＡ）、1,4,7,10-テトラアザシクロドデカン-1,4,7,10-テトラ酢酸（ＤＯＴＡ）、等が挙げられ、ビヒクルの例としては、石灰、ソーダ灰、ケイ酸ソーダ、デンプン、膠、ゼラチン、タンニン及びケブラチョが挙げられる。
【０１０５】
また、本発明によるＭＲＩ用造影剤は、さらに、賦形剤、潤滑剤、湿潤剤、乳化剤、懸濁剤、保存剤、ｐＨ調整剤、浸透圧調整剤等を含んでいてもよい。
【０１０６】
（剤型）
本発明のＭＲＩ用造影剤の剤型は特に限定されず、液体、固体又は半固体若しくは半液体とすることができる。これらの剤型は、当業者に公知の方法に基づき、容易に製造することができる。剤型が液体の場合は例えば水性の溶媒に本発明に係るナノ粒子を分散、懸濁又は溶解して含有させた形態であり得る。また凍結乾燥剤の形態として、使用する際に分散、懸濁又は溶解して用いるものであってもよい。
【０１０７】
（ナノ粒子の濃度）
ＭＲＩ用造影剤中のナノ粒子の濃度は目的及び造影対象組織等に応じて適宜決定される。例えば、適当な造影能を有し且つ生体への影響が許容できる範囲の濃度が選択される。
【０１０８】
本発明のナノ粒子は、高濃度にしても凝集しにくく、安定性を保持することができる。そのため、公知のナノ粒子と比較して、より高いＭＲＩ造影能を長期的に安定して保つことが期待される。
【０１０９】
例えば、ＭＲＩ用造影剤が水溶液の液剤である場合、液剤中のナノ粒子の濃度は、例えば、一般的な注射剤として用いられる場合、０．１〜１０００ｍＭ Ｆｅ、好ましくは１．０〜５００ｍＭ Ｆｅ、更に好ましくは５．０〜１００ｍＭ Ｆｅ、ある態様としては１０〜５００ｍＭ Ｆｅ、別の態様としては５．０〜５０ｍＭ Ｆｅとなる濃度等にすることができる。
【０１１０】
（投与対象）
本発明に係る造影剤の投与の対象としては任意のヒト以外の生物又はヒトが挙げられる。ヒト以外の生物としては、哺乳類（例えば、マウス、ラット、ウサギなどのげっ歯類、サルなどの霊長類、イヌ、ネコ、ヒツジ、ウシ、ウマ、及びブタ等）、鳥類、爬虫類、両生類、魚類、昆虫及び植物を含むが、これらに限定されない。ある態様において、動物は、トランスジェニック動物、遺伝子操作された動物又はクローン生物であり得る。また、生体以外の投与対象としては、組織試料又は細胞を含む生物学的材料であり得る。
【０１１１】
（ＭＲＩ用造影剤の適用される用途）
ＭＲＩ用造影剤には、前記の通り陽性造影剤及び陰性造影剤の２種類が存在している。
【０１１２】
一実施形態において、本発明のＭＲＩ用造影剤は、陽性造影剤である。別の実施形態としては陰性造影剤である。
【０１１３】
本発明は、上記ＭＲＩ造影剤を用いたＭＲＩ造影方法をも包含する。さらに本発明は前記ＭＲＩ用造影剤を用いた、ＭＲＩ装置による対象の各種臓器の造影方法にもかかる。例えば、腎、肝、脳血管の造影方法が挙げられる。また、本発明は、前記ＭＲＩ用造影剤を用いた対象の各種臓器の病変及び腫瘍の有無等の診断方法にもかかる。例えば、腎機能の診断方法、肝腫瘍の診断方法等に好適に用いることができる。更に、本発明は、上記ＭＲＩ用造影剤を用いた、ＭＲＩ装置による対象の各種臓器の視覚化方法にもかかる。例えば、腎臓、肝臓や脳血管等の視覚化に好適に用いることができる。ここで、ＭＲＩ装置は任意の装置であってよく、公知のものを使用することが可能である。また、印加される磁場は、例えば１Ｔ、１.５Ｔ、３Ｔ及び７Ｔのものが利用される。本発明の造影剤を用いた診断方法或いは視覚化方法は、生きているヒト等の被験体に、陽性造影剤を投与する工程及び、続いてＭＲＩ装置を用いて被験体の所望の臓器に関するMRI画像を得る工程を包含している。
【０１１４】
常磁性は、外部磁場が印加されると任意な向きであった双極子モーメントが加えられた磁場と同じ方向を向き外部磁場と同じ方向に磁化される。このような物質は双極子間相互作用によってＴ１短縮効果をもたらす。超常磁性体も同様の機構で正味の磁気モーメントが生じるが、磁化率は常磁性体の磁化率より大きく、Ｔ２短縮効果が大きい。本造影剤は常磁性と超常磁性の境界内又は常磁性を示すと考えられ、磁場強度によって双方の緩和機構が影響すると推測されＴ１、Ｔ２及びＴ２＊緩和をもたらす。特に実用磁場領域におけるＴ１短縮効果により、より高い陽性造影効果をもたらすことが期待される。
常磁性と超常磁性の境界内又は常磁性を示すことは、超電導量子干渉計(SQUID)を用いて磁化の磁場依存性を測定することにより、確認することが出来る。図７に300Ｋにおける測定例を示した。磁化率は磁場に対してほぼ比例関係にあり、超常磁性としての性質は低いと考えられ、ナノ粒子でありながら常磁性の性質を有し、実用磁場領域において優れたＴ１短縮効果が期待できる。
一実施形態において、本発明に係る造影剤の造影能は、37℃及び１．５Ｔの磁場で、ｒ２緩和能が2.8〜6.2ｍＭ−１ｓ−１であり、ｒ１緩和能は2.5〜4.4ｍＭ−１ｓ−１の範囲である。別の実施形態において、本発明に係る造影剤の造影能は、37℃及び１．５Ｔの磁場で、ｒ２緩和能が3.0〜4.2ｍＭ−１ｓ−１であり、ｒ１緩和能は2.7〜3.9ｍＭ−１ｓ−１の範囲である。
【０１１５】
緩和能は、ＭＲＩ用造影剤ナノ粒子中の金属粒子の粒子径、組成物、粒子表面の電荷又は性状、粒子安定性、及び生体における凝集性や組織との結合性等のような様々な要因に依存する。緩和能の比であるｒ１／ｒ２は、一般に、ＭＲＩで生じたコントラストの型を定量化するのに使用され、造影剤の性能の指標となり得る。
【０１１６】
本発明のＭＲＩ用陽性造影剤は、より高い陽性造影効果を得て診断能を向上させるためにｒ１／ｒ２の値は大きいほど好ましく、磁場が１．５Ｔである場合のｒ１／ｒ２の値は、例えば、０.６以上が好ましく、０.７以上がより好ましく、０．８以上がさらにより好ましい。ｒ１／ｒ２値が０.７以上のとき、Ｔ１（陽性）効果は優れており、より高磁場のＭＲＩ測定においても高分解能で高い造影効果を有する。造影効果を著しく高めて、より少量のＭＲＩ用陽性造影剤を投与する観点では、０．８以上あることが好ましい。
【０１１７】
本発明のナノ粒子は、双性イオンリガンドの分子鎖長が公知のリガンドと比較して短く、金属粒子と外部の水分子との距離が短くなり緩和能を効率よく引き出すことができる。
【０１１８】
本発明のＭＲＩ用造影剤には、金属粒子の粒子径（金属粒子を含むクラスターや複合体の平均径である場合を含む）が２ｎｍ以下、一例では１ｎｍ以下のナノ粒子を用いたＭＲＩ用造影剤が含まれ、当該ＭＲＩ用造影剤は７Ｔ以上のＭＲＩ装置でもＴ１強調画像において陽性造影剤としての利用が可能である。一例として、７Ｔ以下のＭＲＩ装置で使用するためのＭＲＩ用陽性造影剤を包含する。一例としては３Ｔ以下のＭＲＩ装置で使用するためのＭＲＩ用陽性造影剤を包含する。
【０１１９】
（毒性及び安定性）
本発明のＭＲＩ用造影剤は、ナノ粒子の安定性が高く、後記試験例３に記載の方法によって凝集の度合いの確認が可能であり、溶液中において、室温又は４℃で長期間凝集することなく保存可能であることが期待される。また生物に対して毒性が低く、長期的かつ連続的な生体への適用も可能であることが期待される。
【０１２０】
〔６．本発明に係る具体的な態様の例示〕
上記の課題を解決するために、本発明は、以下の何れかの一態様を包含する。
なお、特に記載がない限り、本明細書中のある化学式中の記号が他の化学式においても用いられる場合、同一の記号は同一の意味を示す。
＜１＞
１つ以上の式（I）で表される双性イオンリガンドが配位結合した、酸化鉄を含有する金属粒子を含むナノ粒子。
【化１９】
2020138389.tif 000021
（式中、
Ｒ１及びＲ２の一方は、式（ａ）又は式（ｂ）で示される基であり、他方は、Ｈ、低級アルキル、−Ｏ−低級アルキル又はハロゲンであり、
【化２０】
2020138389.tif 000022
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となって５又は６員含窒素飽和ヘテロ環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、−Ｏ−Ｃ１−３アルキル又はハロゲンであり、
ｎは０〜２の整数であり、
更に、
ｉ）Ｒ１が式（ａ）で示される基であり、且つ、Ｘ１がメチレンであるとき、Ｒ２とＲａまたはＲｂとが一体となってエチレンを形成してもよく、
ｉｉ）Ｒ１が式（ａ）で示される基であり、且つ、Ｘ１がエチレンであるとき、Ｒ２とＲａまたはＲｂとが一体となってメチレンを形成してもよく、及び
ｉｉｉ）Ｒ２が式（ａ）で示される基であり、且つ、Ｘ１がメチレンであるとき、Ｒ３とＲａまたはＲｂとが一体となってエチレンを形成してもよい、
但し、Ｒ２が式（ａ）で示される基であり、Ｒａ及びＲｂがメチルであり、Ｘ１が結合であり、Ｘ２が、Ｃ１−４アルキレンであり、且つ、Ｒ１、Ｒ３及びＲ４がいずれもＨであるとき、Ｙ−はＨＰＯ３−、又は、ＣＯ２−である。）
＜２＞
双性イオンリガンドが、
Ｒ１及びＲ２の一方が、式（ａ）又は式（ｂ）で示される基であり、他方が、Ｈ、低級アルキル又はハロゲンであり、
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となってピロリジン環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、又はハロゲンであり、
ｎは１であり、
更に、
ｉ）Ｒ１が式（ａ）で示される基であり、且つ、Ｘ１がメチレンであるとき、Ｒ２とＲａまたはＲｂとが一体となってエチレンを形成してもよい、
双性イオンリガンドである＜１＞のナノ粒子。
＜３＞
双性イオンリガンドが、
Ｒ１が、式（ａ）又は式（ｂ）で示される基であり、Ｒ２が、Ｈ又はハロゲンであり、
Ｘ１は、結合又はメチレンであり、更にＲ１が式（ａ）で示される基のときＸ１はエチレンであってもよく、
Ｘ２は、Ｃ１−５アルキレンであり、更にＲ１が式（ｂ）で示される基のときＸ２は結合であってもよく、
Ｒａ及びＲｂは、いずれもメチルであり、
Ｙ−は、ＳＯ３−又は、ＣＯ２−である、
双性イオンリガンドである＜２＞のナノ粒子。
＜４＞
双性イオンリガンドが、Ｒ１及びＲ２の一方が式（ａ）で示される基であり、他方が、Ｈ、低級アルキル、−Ｏ−低級アルキル又はハロゲンである、双性イオンリガンドである＜１＞のナノ粒子。
＜５＞
双性イオンリガンドが、
１）Ｒ１が式（ａ）で示される基であり、且つ、Ｒ２がＨ、低級アルキル、−Ｏ−低級アルキル又はハロゲンである双性イオンリガンドであるか、又は、
２）Ｒ１がＨであり、Ｒ２が式（ａ）で示される基であり、Ｒ３がＣ１−３アルキル又はハロゲンであり、且つ、Ｒ４がＨである、
双性イオンリガンドである、＜４＞のナノ粒子。
＜６＞
双性イオンリガンドが、Ｒ１が式（ａ）で示される基であり、且つ、Ｒ２がＨ、低級アルキル、−Ｏ−低級アルキル又はハロゲンである、双性イオンリガンドである、＜５＞のナノ粒子。
＜７＞
双性イオンリガンドが、
Ｒ２がＨ又はハロゲンであり、
Ｘ１が結合、メチレン又はエチレンであり、
Ｘ２がＣ２−４アルキレンであり、
Ｒａ及びＲｂがいずれもメチルであり、
Ｒ３及びＲ４が同一又は互いに異なって、Ｈ、Ｃ１−３アルキル又はハロゲンであり、
更に、Ｘ１がメチレンであるとき、Ｒ２とＲａもしくはＲｂとが一体となってエチレンを形成してもよい、
双性イオンリガンドである、＜６＞のナノ粒子。
＜８＞
双性イオンリガンドが、
Ｒ２がＨまたはＦであり、
Ｘ２がエチレン又はプロピレンであり、
Ｒ３及びＲ４がいずれもＨである、
双性イオンリガンドである、＜７＞のナノ粒子。
＜９＞
双性イオンリガンドが、
Ｒ２がＨであり、
Ｘ１が結合又はエチレンであり、
双性イオンリガンドである、＜８＞のナノ粒子。
＜１０＞
双性イオンリガンドが、
Ｙ−がＳＯ３−又はＣＯ２−である、
双性イオンリガンドである、＜４＞〜＜９＞のいずれかに記載のナノ粒子。
＜１１＞
双性イオンリガンドが、
Ｒ１が、下式（ｂ−１）で示される基であり、
【化２１】
2020138389.tif 000023
Ｒ２が、Ｈ又はハロゲンであり、
Ｘ１は、結合又はメチレンであり、
Ｘ２は、Ｃ１−５アルキレン又は結合であり、
Ｒａがメチルであり、
Ｙ−がＳＯ３−、又は、ＣＯ２−である、
双性イオンリガンドである、＜３＞のナノ粒子。
＜１２＞
酸化鉄を含有する金属粒子が、酸化鉄のみを含有する金属粒子である、＜１＞〜＜１１＞のいずれかに記載のナノ粒子。
＜１３＞
ナノ粒子が、酸化鉄を含有する金属粒子の外表面に双性イオンリガンドが1つ以上配位結合して形成された粒子であり、該双性イオンリガンドによって当該金属粒子が被覆されている、ナノ粒子である＜１＞〜＜１２＞のいずれかに記載のナノ粒子。
＜１４＞
ナノ粒子が、
１つ以上の双性イオンリガンドが配位結合した酸化鉄を含有する金属粒子、及び、
１つ以上の双性イオンリガンド、
からなる複合体である、＜１＞〜＜１２＞のいずれかに記載のナノ粒子。
＜１５＞
ナノ粒子が、
２以上の双性イオンリガンド化合物、及び
２以上の「1つ以上の双性イオンリガンド化合物が配位結合した酸化鉄を含有する金属粒子」、
からなるクラスターである、＜１＞〜＜１２＞のいずれかに記載のナノ粒子。
＜１６＞
＜１＞〜＜１５＞のいずれかに記載のナノ粒子を含む、磁気共鳴イメージング用造影剤。
＜１７＞
陽性造影剤である、＜１６＞の磁気共鳴イメージング用造影剤。
＜１８＞
＜１＞のナノ粒子を製造するための、下式（Ｉ）で表される双性イオンリガンド化合物の使用。
【化２２】
2020138389.tif 000024
（式中、
Ｒ１及びＲ２の一方は、下式（ａ）又は式（ｂ）で示される基であり、他方は、Ｈ、低級アルキル、−Ｏ−低級アルキル又はハロゲンであり、
【化２３】
2020138389.tif 000025
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となって５又は６員含窒素飽和ヘテロ環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、−Ｏ−Ｃ１−３アルキル又はハロゲンであり、
ｎは０〜２の整数であり、
更に、
ｉ）Ｒ１が式（ａ）で示される基であり、且つ、Ｘ１がメチレンであるとき、Ｒ２とＲａまたはＲｂとが一体となってエチレンを形成してもよく、
ｉｉ）Ｒ１が式（ａ）で示される基であり、且つ、Ｘ１がエチレンであるとき、Ｒ２とＲａまたはＲｂとが一体となってメチレンを形成してもよく、及び
ｉｉｉ）Ｒ２が式（ａ）で示される基であり、且つ、Ｘ１がメチレンであるとき、Ｒ３とＲａまたはＲｂとが一体となってエチレンを形成してもよい、
但し、Ｒ２が式（ａ）で示される基であり、Ｒａ及びＲｂがメチルであり、Ｘ１が結合であり、Ｘ２が、Ｃ１−４アルキレンであり、且つ、Ｒ１、Ｒ３及びＲ４がいずれもＨであるとき、Ｙ−はＨＰＯ３−、又は、ＣＯ２−である。）
＜１９＞
双性イオンリガンド化合物が、Ｒ１及びＲ２の一方が、式（ａ）で示される基であり、他方が、Ｈ、低級アルキル、−Ｏ−低級アルキル又はハロゲンである双性イオンリガンド化合物である、＜１８＞の使用。
＜２０＞
下式（Ｉ）で表される化合物又はその塩。
【化２４】
2020138389.tif 000026
（式中、
Ｒ１及びＲ２の一方は、下式（ａ）又は式（ｂ）で示される基であり、他方は、Ｈ、低級アルキル、−Ｏ−低級アルキル又はハロゲンであり、
【化２５】
2020138389.tif 000027
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となって５又は６員含窒素飽和ヘテロ環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、−Ｏ−Ｃ１−３アルキル又はハロゲンであり、
ｎは０〜２の整数であり、
更に、
ｉ）Ｒ１が式（ａ）で示される基であり、且つ、Ｘ１がメチレンであるとき、Ｒ２とＲａまたはＲｂとが一体となってエチレンを形成してもよく、
ｉｉ）Ｒ１が式（ａ）で示される基であり、且つ、Ｘ１がエチレンであるとき、Ｒ２とＲａまたはＲｂとが一体となってメチレンを形成してもよく、及び
ｉｉｉ）Ｒ２が式（ａ）で示される基であり、且つ、Ｘ１がメチレンであるとき、Ｒ３とＲａまたはＲｂとが一体となってエチレンを形成してもよい、
但し、Ｒ２が式（ａ）で示される基であり、Ｒａ及びＲｂがメチルであり、Ｘ１が結合であり、Ｘ２が、Ｃ１−４アルキレンであり、且つ、Ｒ１、Ｒ３及びＲ４がいずれもＨであるとき、Ｙ−はＨＰＯ３−、又は、ＣＯ２−である。）
＜２１＞
Ｒ１及びＲ２の一方が、式（ａ）又は式（ｂ）で示される基であり、他方が、Ｈ、低級アルキル又はハロゲンであり、
Ｘ１は、結合又はメチレンであり、更にＲ１が式（ａ）で示される基のときＸ１はエチレンであってもよく、
Ｘ２は、ＯＨで置換されていてもよいＣ１−５アルキレン、又は、-Ｃ１−２アルキレン−Ｏ−Ｃ１−３アルキレン−であり、更にＲ１が式（ｂ）で示される基のときＸ２は結合であってもよく、
Ｒａ及びＲｂは、同一又は互いに異なって、Ｃ１−３アルキル、−Ｃ１−３アルキレン−Ｏ−Ｃ１−２アルキルであるか、又は、Ｒａ及びＲｂは、それらが結合する４級窒素原子と一体となってピロリジン環を形成し、
Ｙ−は、ＳＯ３−、ＨＰＯ３−、又は、ＣＯ２−であり、
Ｒ３及びＲ４は、同一又は互いに異なって、Ｈ、Ｃ１−３アルキル、又はハロゲンであり、
ｎは１であり、
更に、ｉ）Ｒ１が式（ａ）で示される基であり、且つ、Ｘ１がメチレンであるとき、Ｒ２とＲａまたはＲｂとが一体となってエチレンを形成してもよい、
＜２０＞の化合物又はその塩。
＜２２＞
Ｒ１が、式（ａ）又は式（ｂ）で示される基であり、Ｒ２が、Ｈ又はハロゲンであり、
Ｘ１は、結合又はメチレンであり、更にＲ１が式（ａ）で示される基のときＸ１はエチレンであってもよく、
Ｘ２は、Ｃ１−５アルキレンであり、更にＲ１が式（ｂ）で示される基のときＸ２は結合であってもよく、
Ｒａ及びＲｂは、いずれもメチルであり、
Ｙ−は、ＳＯ３−又は、ＣＯ２−である、＜２１＞の化合物又はその塩。
＜２３＞
Ｒ１及びＲ２の一方が、式（ａ）で示される基であり、他方が、Ｈ、低級アルキル、−Ｏ−低級アルキル又はハロゲンである、＜２０＞の化合物又はその塩。
＜２４＞
４−｛［（２，３−ジヒドロキシフェニル）メチル］（ジメチル）アザニウムイル｝ブタン−１−スルホナート、
３−｛［（６−フルオロ−２，３−ジヒドロキシフェニル）メチル］（ジメチル）アザニウムイル｝プロパン−１−スルホナート、
ヒドロゲン＝（３−｛［（２，３−ジヒドロキシフェニル）メチル］（ジメチル）アザニウムイル｝プロピル）ホスホナート、
５−｛［（２，３−ジヒドロキシフェニル）メチル］（ジメチル）アザニウムイル｝ペンタノアート
｛１−［（２，３−ジヒドロキシフェニル）メチル］−１−メチルピペリジン−１−イウム−４−イル｝アセタート、
１−［（２，３−ジヒドロキシフェニル）メチル］−１−メチルピペリジン−１−イウム−４−カルボキシラート、
４−｛［２−（２，３−ジヒドロキシフェニル）エチル］（ジメチル）アザニウムイル｝ブタノアート、
２−｛［２−（２，３−ジヒドロキシフェニル）エチル］（ジメチル）アザニウムイル｝エタン−１−スルホナート、及び
３−［（２，３−ジヒドロキシフェニル）（ジメチル）アザニウムイル］プロパン−１−スルホナート
からなる群から選択される＜２０＞の化合物又はその塩。
＜２５＞
｛１−［（２，３−ジヒドロキシフェニル）メチル］−１−メチルピペリジン−１−イウム−４−イル｝アセタート、及び
２−｛［２−（２，３−ジヒドロキシフェニル）エチル］（ジメチル）アザニウムイル｝エタン−１−スルホナート
からなる群から選択される＜２４＞の化合物又はその塩。
＜２６＞
４−｛［（２，３−ジヒドロキシフェニル）メチル］（ジメチル）アザニウムイル｝ブタン−１−スルホナート、及び
３−｛［（６−フルオロ−２，３−ジヒドロキシフェニル）メチル］（ジメチル）アザニウムイル｝プロパン−１−スルホナート
からなる群から選択される＜２４＞の化合物又はその塩。
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【実施例】
【０１２１】
以下に製造例及び実施例を示し、本発明についてさらに詳しく説明する。
また、実施例、製造例及び後記表中において、以下の略号を用いることがある。【０１２２】
PEx：製造例番号、Ex:実施例番号、PSyn：同様の方法で製造した製造例番号、ESyn：同様の方法で製造した実施例番号、Str:化学構造式、Me:メチル基、Et:エチル基、Data1：製造例の物理化学的データを意味し、NMR-D：DMSO-d6中の1H-NMRにおける特徴的なピークのδ(ppm)、ESI+：質量分析値におけるm/z値(イオン化法ESI、断りの無い場合(M+H)+を示し、後記表中ESI(M+)+となっている場合は、(M+)+を示す。)を示す。APCI/ESI(M+)+：質量分析値におけるm/z値(イオン化法APCI及びESI)を示す。なお、製造例２７は鉄イオンを除いたオレイン酸部分のMassデータを示し、そのESIは(M-)-を示す。Data2：実施例の物理化学的データを意味し、SEC(min)とは試験例２に記載の条件でのナノ粒子の流出時間を意味し、3Kとは下記に記載のフィルターにより精製した粒子である3K精製粒子を、10Kとは下記に記載のフィルターにより精製した粒子である10K精製粒子を意味する。ＴＨＦ：テトラヒドロフラン、ＤＭＦ：Ｎ，Ｎ−ジメチルホルムアミド、ＯＡ：オレイン酸、ＭＥＡＡ：［２−（２−メトキシエトキシ）エトキシ］酢酸、ＴＢＡＦ三水和物：フッ化テトラブチルアンモニウム三水和物、ＰＢＳ：リン酸緩衝液（ｐｈｏｓｐｈａｔｅ  ｂｕｆｆｅｒｅｄ  ｓａｌｉｎｅ）、ＯＡ又はＭＥＡＡが配位結合した酸化鉄ナノ粒子をそれぞれＳＮＰ−ＯＡ、ＳＮＰ−ＭＥＡＡと記す。また構造式中のBr−は臭化物イオンを、I−はヨウ化物イオンを示す。逆相カラムクロマトグラフィーにはＯＤＳ（オクタデシルシリル基）で表面が修飾されたシリカゲルを充填したカラムを使用した。【０１２３】
酸化鉄ナノ粒子の精製に使用するＡｍｉｃｏｎ  Ｕｌｔｒａｃｅｎｔｒｉｆｕｇｅ  ３Ｋ  ｆｉｌｔｅｒ（Ｍｅｒｃｋ  Ｍｉｌｌｉｐｏｒｅ）は、Ａｍｉｃｏｎ  ３Ｋ  ｆｉｌｔｅｒと記す。さらに異なる分画分子量１０Ｋ、３０Ｋ、５０Ｋ、１００Ｋの同器具を用いた際も同様にＡｍｉｃｏｎ  １０Ｋ  ｆｉｌｔｅｒ、Ａｍｉｃｏｎ  ３０Ｋ  ｆｉｌｔｅｒ、Ａｍｉｃｏｎ  ５０Ｋ  ｆｉｌｔｅｒ、Ａｍｉｃｏｎ  １００Ｋ  ｆｉｌｔｅｒと記す。また３０Ｋ、１０Ｋ、３Ｋの分画分子量の限外濾過により精製した粒子をそれぞれ３０Ｋ精製粒子、１０Ｋ精製粒子、３Ｋ精製粒子と記す。
Ａｇｉｌｅｎｔ  Ｃａｐｔｉｖａ  Ｐｒｅｍｉｕｍ  Ｓｙｒｉｎｇｅ  Ｆｉｌｔｅｒｓ（Ｒｅｇｅｎｅｒａｔｅｄ  Ｃｅｌｌｕｌｏｓｅ、１５ｍｍ、ポアサイズ：０．２μｍ）やＹＭＣ  Ｄｕｏ−Ｆｉｌｔｅｒ（ＸＱＵＯ１５ポアサイズ０．２μｍ）を用いた粒子の濾過操作は、メンブレン（０．２μｍ）濾過と記す。
また後記実施例表中の破線は、金属粒子表面の金属原子との配位結合を表す。【０１２４】
以下の製造例若しくは実施例により又はこれらと同様にして、後記表に示す製造例の化合物及び実施例のナノ粒子を製造した。
なお、双性イオンリガンド化合物、鉄オレイン酸錯体及びオレイン酸で被覆された酸化鉄ナノ粒子（ＳＮＰ−ＯＡ）の製造実施例を製造例に、ＳＮＰ−ＯＡから直接又はＳＮＰ−ＭＥＡＡを経由した、双性イオンリガンド化合物が配位結合したナノ粒子の製造例を実施例に記載した。【０１２５】
製造例１
６−フルオロ−２，３−ジメトキシベンズアルデヒド（２．５０ｇ）に９．５ｍｏｌ／Ｌジメチルアミン水溶液（７．１ｍＬ）を加え、室温で１５時間撹拌した。これに水浴下、水素化ホウ素ナトリウム（５１４ｍｇ）を加え、室温で２時間撹拌した。氷浴下、濃塩酸を加えた（ｐＨ１−２）。水層をジクロロメタンで二回洗浄した。この水層に１ｍｏｌ／Ｌ水酸化ナトリウム水溶液を加えた（ｐＨ＞１１）。これをジクロロメタンで三回抽出し、無水硫酸ナトリウムで乾燥した。濾過後、濃縮し、１−（６−フルオロ−２，３−ジメトキシフェニル）−Ｎ，Ｎ−ジメチルメタンアミン（２．４６ｇ）を得た。【０１２６】
製造例２
４−フルオロ−２，３−ジメトキシベンズアルデヒド（２．５０ｇ）、ジクロロメタン（７５ｍＬ）、２ｍｏｌ／ＬジメチルアミンＴＨＦ溶液（１３．６ｍＬ）の混合物に、水浴下、トリアセトキシ水素化ホウ素ナトリウム（３．７４ｇ）を加え、室温で１時間撹拌した。塩基性シリカゲルを加え、減圧下濃縮した。塩基性シリカゲルカラムクロマトグラフィー（展開溶媒：ヘキサン−クロロホルム）で精製し、１−（４−フルオロ−２，３−ジメトキシフェニル）−Ｎ，Ｎ−ジメチルメタンアミン（２．８１ｇ）を得た。【０１２７】
製造例３
１−（２，３−ジメトキシフェニル）−Ｎ，Ｎ−ジメチルメタンアミン（３．８２ｇ）、１，２λ６−オキサチオラン−２，２−ジオン（１．８９ｍＬ）、酢酸エチル（３８．２ｍＬ）の混合物を室温で７日間撹拌した。更に１，２λ６−オキサチオラン−２，２−ジオン（５１５μＬ）を追加して５０℃で４時間撹拌した。室温まで放冷後、固体を濾取し、酢酸エチルで洗浄し、減圧乾燥して、３−｛［（２，３−ジメトキシフェニル）メチル］（ジメチル）アザニウムイル｝プロパン−１−スルホナート（５．４１ｇ）を得た。【０１２８】
製造例４
１−（２，３−ジメトキシフェニル）−Ｎ，Ｎ−ジメチルメタンアミン（３．００ｇ）、炭酸ナトリウム（１．６３ｇ）、２−ブロモエタン−１−スルホン酸ナトリウム（３．２４ｇ）、水（６ｍＬ）、エタノール（３０ｍＬ）の混合物を７５℃で３日間撹拌した。更に２−ブロモエタン−１−スルホン酸ナトリウム（３．２４ｇ）を追加して８０℃で２日間撹拌した。更に２−ブロモエタン−１−スルホン酸ナトリウム（３．２４ｇ）を追加して８０℃で２日間撹拌した。室温まで放冷後、減圧濃縮した。水を加えて逆相カラムクロマトグラフィー（展開溶媒：アセトニトリル−水）で精製し、２−｛［（２，３−ジメトキシフェニル）メチル］（ジメチル）アザニウムイル｝エタン−１−スルホナート（３．５０ｇ）を得た。【０１２９】
製造例５
１−（２，３−ジメトキシフェニル）−Ｎ，Ｎ−ジメチルメタンアミン（２．００ｇ）、１，２λ６−オキサチアン−２，２−ジオン（１．３６ｍＬ）、酢酸エチル（２０ｍＬ）の混合物を５０℃で３時間撹拌した後、７０℃で２４時間撹拌した。更に１，２λ６−オキサチアン−２，２−ジオン（１．０４ｍＬ）を追加して７０℃で２４時間撹拌した。室温まで放冷後、固体を濾取し、酢酸エチルで洗浄し、減圧乾燥して、４−｛［（２，３−ジメトキシフェニル）メチル］（ジメチル）アザニウムイル｝ブタン−１−スルホナート（２．２８ｇ）を得た。【０１３０】
製造例６
２−フルオロ−４，５−ジメトキシアニリン（２．５０ｇ）、１，２λ６−オキサチオラン−２，２−ジオン（１．５４ｍＬ）、アセトニトリル（６３ｍＬ）の混合物を１１５℃で８時間撹拌した。更に１，２λ６−オキサチオラン−２，２−ジオン（０．６４ｍＬ）を追加して１１５℃で８時間撹拌した。室温まで放冷後、固体を濾取し、アセトニトリルで洗浄し、５０℃で減圧乾燥して、３−（２−フルオロ−４，５−ジメトキシアニリノ）プロパン−１−スルホン酸（４．００ｇ）を得た。【０１３１】
製造例７
３−（２−クロロエトキシ）プロパン−１−スルホン酸（１．４６ｇ）、ジオキサン（２２ｍＬ）、水（１１ｍＬ）の混合物に、３，４−ジメトキシアニリン（１．６６ｇ）、ヨウ化カリウム（１．７９ｇ）、炭酸カリウム（２．４９ｇ）を加え、１００℃で、終夜撹拌した。反応液を室温まで放冷後、濃縮し、逆相カラムクロマトグラフィー（展開溶媒：アセトニトリル−水）で精製し、凍結乾燥することにより、３−［２−（３，４−ジメトキシアニリノ）エトキシ］プロパン−１−スルホン酸（５３２ｍｇ）を得た。【０１３２】
製造例８
２−メトキシ−Ｎ−（２−メトキシエチル）エタン−１−アミン（３．０ｍＬ）、１，２λ６−オキサチオラン−２，２−ジオン（２．０ｍＬ）、アセトニトリル（２７ｍＬ）の混合物を８０℃で４時間撹拌した。室温まで放冷後、濃縮し、ジエチルエーテルを加え、室温で２時間撹拌後、固体を濾取し、室温で減圧乾燥することにより、３−［ビス（２−メトキシエチル）アミノ］プロパン−１−スルホン酸（５．００ｇ）を得た。【０１３３】
製造例９
１−（２，３−ジメトキシフェニル）−Ｎ，Ｎ−ジメチルメタンアミン（１．７０ｇ）、３−クロロ−２−ヒドロキシプロパン−１−スルホン酸ナトリウム（３．４２ｇ）、ヨウ化カリウム（１．７３ｇ）、エタノール（２６ｍＬ）、水（７．７ｍＬ）の混合物を８０℃で終夜撹拌した。室温まで放冷後、濃縮し、逆相カラムクロマトグラフィー（展開溶媒：アセトニトリル−水）で精製し、凍結乾燥することにより、３−｛［（２，３−ジメトキシフェニル）メチル］（ジメチル）アザニウムイル｝−２−ヒドロキシプロパン−１−スルホナート（２．１７ｇ）を得た。【０１３４】
製造例１０
７，８−ジメトキシ−１，２，３，４−テトラヒドロイソキノリン（１．８０ｇ）、１，２λ６−オキサチオラン−２，２−ジオン（０．９８ｍＬ）、炭酸カリウム（１．２９ｇ）、アセトニトリル（４５ｍＬ）の混合物を１００℃で８時間撹拌した。室温まで放冷後、水を加え、濃縮し、逆相カラムクロマトグラフィー（展開溶媒：アセトニトリル−水）で精製し、凍結乾燥することにより、３−（７，８−ジメトキシ−３，４−ジヒドロイソキノリン−２（１Ｈ）−イル）プロパン−１−スルホン酸（１．７９ｇ）を得た。【０１３５】
製造例１１
１−（２，３−ジメトキシフェニル）−Ｎ，Ｎ−ジメチルメタンアミン（１．３０ｇ）、（３−ブロモプロピル）ホスホン酸ジエチル（１．６６ｍＬ）、エタノール（６．５０ｍＬ）の混合物を８０℃で６時間撹拌した。室温まで放冷後、濃縮し、逆相カラムクロマトグラフィー（展開溶媒：アセトニトリル−水）で精製し、３−（ジエトキシホスホリル）−Ｎ−［（２，３−ジメトキシフェニル）メチル］−Ｎ，Ｎ−ジメチルプロパン−１−アミニウム＝ブロミド（２．７０ｇ）を得た。【０１３６】
製造例１２
３−［ビス（２−メトキシエチル）アミノ］プロパン−１−スルホン酸（３．００ｇ）、１−（クロロメチル）−２，３−ジメトキシベンゼン（４．３９ｇ）、炭酸カリウム（１．９５ｇ）、エタノール（４５ｍＬ）の混合物を８０℃で終夜撹拌した。室温まで放冷後、濃縮し、逆相カラムクロマトグラフィー（展開溶媒：アセトニトリル−水）で精製し、凍結乾燥することにより、３−｛［（２，３−ジメトキシフェニル）メチル］ビス（２−メトキシエチル）アザニウムイル｝プロパン−１−スルホナート（３．０９ｇ）を得た。【０１３７】
製造例１３
（３−ブロモプロピル）ホスホン酸ジエチル（２．５３ｇ）、３，４−ジメトキシアニリン（３．００ｇ）の混合物をアルゴン雰囲気下９５℃で６時間攪拌した。室温まで放冷し、飽和炭酸水素ナトリウム水溶液を加え、酢酸エチルで一回抽出した。有機層を飽和食塩水で一回洗浄し、無水硫酸マグネシウムで乾燥した。濾過後、濃縮し、シリカゲルカラムクロマトグラフィー（展開溶媒; ヘキサン−酢酸エチル、ついで酢酸エチル−メタノール）で精製することにより［３−（３，４−ジメトキシアニリノ）プロピル］ホスホン酸ジエチル（１．７４ｇ）を得た。【０１３８】
製造例１４
１−（２，３−ジメトキシフェニル）−Ｎ，Ｎ−ジメチルメタンアミン（２．００ｇ）と４−ブロモブタン酸エチル（２．６０ｇ）の混合物を８０℃で３時間攪拌した。これを逆相カラムクロマトグラフィー（展開溶媒; 水−アセトニトリル）で精製することによりＮ−［（２，３−ジメトキシフェニル）メチル］−４−エトキシ−Ｎ，Ｎ−ジメチル−４−オキソブタン−１−アミニウム＝ブロミド（３．９３ｇ）を得た。【０１３９】
製造例１５
１−（６−フルオロ−２，３−ジメトキシフェニル）−Ｎ，Ｎ−ジメチルメタンアミン（１．２０ｇ）、１，２λ６−オキサチオラン−２，２−ジオン（９９０μＬ）、酢酸エチル（１２ｍＬ）の混合物を５０℃で１８時間撹拌した。室温まで放冷後、固体を濾取し、酢酸エチルで洗浄し、減圧乾燥して、３−｛［（６−フルオロ−２，３−ジメトキシフェニル）メチル］（ジメチル）アザニウムイル｝プロパン−１−スルホナート（１．７９ｇ）を得た。【０１４０】
製造例１６
１−（２，３−ジメトキシフェニル）−Ｎ，Ｎ−ジメチルメタンアミン（２．００ｇ）と５−ブロモペンタン酸エチル（２．７９ｇ）の混合物を８０℃で３時間攪拌した。これを逆相カラムクロマトグラフィー（展開溶媒; 水−アセトニトリル）で精製することにより、Ｎ−［（２，３−ジメトキシフェニル）メチル］−５−エトキシ−Ｎ，Ｎ−ジメチル−５−オキソペンタン−１−アミニウム＝ブロミド（３．９１ｇ）を得た。【０１４１】
製造例１７
３−（２−フルオロ−４，５−ジメトキシアニリノ）プロパン−１−スルホン酸（４．００ｇ）、炭酸カリウム（４．５２ｇ）、ヨウ化メチル（７．７ｍＬ）、メタノール（６０ｍＬ）の混合物を５０℃で終夜撹拌した。室温まで放冷後、濃縮し、逆相カラムクロマトグラフィー（展開溶媒：アセトニトリル−水）で精製し、凍結乾燥することにより、３−［（２−フルオロ−４，５−ジメトキシフェニル）（ジメチル）アザニウムイル］プロパン−１−スルホナート（４．３４ｇ）を得た。【０１４２】
製造例１８
３−（３，４−ジメトキシアニリノ）プロパン−１−スルホン酸（２．００ｇ）、１，４−ジヨードブタン（１．０４ｍＬ）、炭酸カリウム（２．２１ｇ）、ジオキサン（３０ｍＬ）、水（１５ｍＬ）の混合物を１００℃で終夜撹拌した。室温まで放冷後、濃縮し、逆相カラムクロマトグラフィー（展開溶媒：アセトニトリル−水）で精製し、凍結乾燥することにより、３−［１−（３，４−ジメトキシフェニル）ピロリジン−１−イウム−１−イル］プロパン−１−スルホナート（２．３７ｇ）を得た。【０１４３】
製造例１９
３−（３，４−ジメトキシアニリノ）プロパン−１−スルホン酸（２．００ｇ）、ヨウ化エチル（２．９４ｍＬ）、炭酸カリウム（２．４１ｇ）、メタノール（３０ｍＬ）の混合物を５０℃で終夜撹拌した。ヨウ化メチル（４．１ｍＬ）を加え、引き続き５０℃で終夜撹拌した。室温まで放冷後、濃縮し、逆相カラムクロマトグラフィー（展開溶媒：アセトニトリル−水）で精製し、凍結乾燥することにより、３−［（３，４−ジメトキシフェニル）（エチル）（メチル）アザニウムイル］プロパン−１−スルホナート（２．１４ｇ）を得た。【０１４４】
製造例２０
３−｛［（２，３−ジメトキシフェニル）メチル］（ジメチル）アザニウムイル｝プロパン−１−スルホナート（５．４１ｇ）、５７％ヨウ化水素酸（２４ｍＬ）の混合物を１１０℃で１５時間撹拌した。室温まで放冷後、水（３０ｍＬ）を加え減圧下濃縮した。この操作をもう一度繰り返した。これに水（６ｍＬ）を加え溶解させた後、アセトン（１００ｍＬ）を加え、氷浴下３分間攪拌した。静置した後、上澄みをデカンテーションで除去した。さらに水（６ｍＬ）、アセトン（７５ｍＬ）を加え、もう一度同様の操作を行った。これに水（６ｍＬ）、アセトン（７５ｍＬ）を加え、氷浴下３分間攪拌した後、固体を濾取しアセトンで洗浄し、減圧乾燥して、３−｛［（２，３−ジヒドロキシフェニル）メチル］（ジメチル）アザニウムイル｝プロパン−１−スルホナート（５．０２ｇ）を得た。【０１４５】
製造例２１
アルゴン雰囲気下、ドライアイスーアセトンバス冷却下、３−｛［（２，３−ジメトキシフェニル）メチル］ビス（２−メトキシエチル）アザニウムイル｝プロパン−１−スルホナート（２．５９ｇ）、ジクロロメタン（５２ｍＬ）の混合物に、１ｍｏｌ／Ｌ三臭化ホウ素ジクロロメタン溶液（１９．２ｍＬ）を滴下し、ゆっくり３時間かけて室温まで昇温し、室温で２時間撹拌した。氷冷下メタノールを加え、室温で３０分間撹拌し減圧下濃縮した。残渣にメタノールを加えて再び減圧下濃縮した。この操作を後２回行い、逆相カラムクロマトグラフィー（展開溶媒：アセトニトリル−水）で精製し、凍結乾燥することにより、３−｛［（２，３−ジヒドロキシフェニル）メチル］ビス（２−メトキシエチル）アザニウムイル｝プロパン−１−スルホナート（６７４ｍｇ）を得た。【０１４６】
製造例２２
４−｛［（２，３−ジメトキシフェニル）メチル］（ジメチル）アザニウムイル｝ブタン−１−スルホナート（２．２８ｇ）、５７％ヨウ化水素酸（９．６ｍＬ）の混合物を１１０℃で４時間撹拌した。室温まで放冷後、水を加え減圧下濃縮した。この操作をもう一度繰り返した。これに水（４ｍＬ）を加え溶解させた後、アセトン（８０ｍＬ）を加え、攪拌、静置した後、上澄みをデカンテーションで除去した。さらにミリポア水（４ｍＬ）、アセトン（６０ｍＬ）を加え、同様の操作を行った。これにミリポア水（４ｍＬ）、アセトン（６０ｍＬ）を加え、攪拌した後、固体を濾取し、アセトンで洗浄し、減圧乾燥して、４−｛［（２，３−ジヒドロキシフェニル）メチル］（ジメチル）アザニウムイル｝ブタン−１−スルホナート（２．４５ｇ）を得た。【０１４７】
製造例２３
３−｛［（６−フルオロ−２，３−ジメトキシフェニル）メチル］（ジメチル）アザニウムイル｝プロパン−１−スルホナート（１．７９ｇ）、５７％ヨウ化水素酸（７．５ｍＬ）の混合物を１１０℃で６時間撹拌した。室温まで放冷後、水を加え減圧下濃縮した。この操作をもう一度繰り返した。これにアセトン（７０ｍＬ）を加え、氷冷下攪拌した。一晩静置し固体を析出させた後、氷冷下１時間攪拌した。静置した後、上澄みをデカンテーションで除去した。これにアセトンを加えた後、固体を濾取し、アセトンで洗浄し、減圧乾燥して、３−｛［（６−フルオロ−２，３−ジヒドロキシフェニル）メチル］（ジメチル）アザニウムイル｝プロパン−１−スルホナート（１．５８ｇ）を得た。【０１４８】
製造例２４
３−（ジエトキシホスホリル）−Ｎ−［（２，３−ジメトキシフェニル）メチル］−Ｎ，Ｎ−ジメチルプロパン−１−アミニウム＝ブロミド（２．８０ｇ）、５７％ヨウ化水素酸（８ｍＬ）の混合物を１００℃で１８時間撹拌した。室温まで放冷後、水とアセトンを加え、減圧下濃縮した。これに水を加え、減圧下濃縮した。これに水を加え、不溶物を濾別し、濾液を減圧下濃縮した。これにアセトンを加え、生じた固体を濾過した。これをアセトンで洗浄し、減圧乾燥して、Ｎ−［（２，３−ジヒドロキシフェニル）メチル］−Ｎ，Ｎ−ジメチル−３−ホスホノプロパン−１−アミニウム＝ヨージド（５７１ｍｇ）を得た。【０１４９】
製造例２５
Ｎ−［（２，３−ジメトキシフェニル）メチル］−４−エトキシ−Ｎ，Ｎ−ジメチル−４−オキソブタン−１−アミニウム＝ブロミド（３．９１ｇ）、５７％ヨウ化水素酸（２２．５ｇ）の混合物を１１０℃で１５時間撹拌した。濃縮し、得られた残渣に水を加え、減圧下濃縮した。この操作をもう１回繰り返した。これにアセトンを加え、氷浴下冷却し、上澄みを除去した。これにアセトンを加え、氷浴下冷却し、生じた固体を濾過した。これをアセトンで洗浄し、３−カルボキシ−Ｎ−［（２，３−ジヒドロキシフェニル）メチル］−Ｎ，Ｎ−ジメチルプロパン−１−アミニウム＝ヨージド（２．１３ｇ）を得た。【０１５０】
製造例２６
Ｎ−［（２，３−ジメトキシフェニル）メチル］−５−エトキシ−Ｎ，Ｎ−ジメチル−５−オキソペンタン−１−アミニウム＝ブロミド（３．９０ｇ）、５７％ヨウ化水素酸（２２．０ｇ）の混合物を１１０℃で１６時間撹拌した。濃縮し、得られた残渣に水を加え、減圧下濃縮した。この操作をもう１回繰り返した。これにアセトンを加え、氷浴下冷却し、上澄みを除去した。これにアセトンを加え、氷浴下冷却し、生じた固体を濾過した。これをアセトンで洗浄し、４−カルボキシ−Ｎ−［（２，３−ジヒドロキシフェニル）メチル］−Ｎ，Ｎ−ジメチルブタン−１−アミニウム＝ヨージド（１．３３ｇ）を得た。濾液をすべて濃縮し、得られた残渣を逆相カラムクロマトグラフィー（展開溶媒; 水−アセトニトリル）で精製した。濃縮して生じた固体にアセトンを加え、濾過した。これをアセトンで洗浄し、４−カルボキシ−Ｎ−［（２，３−ジヒドロキシフェニル）メチル］−Ｎ，Ｎ−ジメチルブタン−１−アミニウム＝ヨージド（１．２９ｇ）を得た。【０１５１】
製造例２７
塩化鉄（III）六水和物（５．８０ｇ）、オレイン酸ナトリウム（１９．５ｇ）、エタノール（４３ｍＬ）、水（３３ｍＬ）、ヘキサン（７５ｍＬ）を混合し、アルゴン雰囲気下７０℃で４時間加熱還流した。放冷後、分液漏斗に移し、水層を除去した。５０ｍＬの水を加えて洗浄し、有機層を回収した。この操作をあと２度繰り返した（２回目は５０％メタノール水を使用）。得られた有機層を硫酸ナトリウムで乾燥し、減圧下濃縮してオレイン酸鉄錯体（ＦｅＯＡ３、１９．２ｇ）を得た。【０１５２】
製造例２８
ＦｅＯＡ３（６．５３ｇ）、オレイルアルコール（１１．７ｇ）、ジフェニルエーテル（３６．４ｇ）の混合物を、減圧下９０℃で２時間撹拌した。その後アルゴンで常圧に戻し、バス温２１３℃まで１６分かけて昇温し、内温２００℃を超えてから３０分間攪拌した。室温まで放冷後、ヘキサン（５ｍＬ）、アセトン（１５０ｍＬ）を加え、１０℃、８０００ｒｐｍで１０分間遠心分離し、上澄みを除去した。得られた沈殿にヘキサンを加え（２４ｍＬ）、さらにアセトン（１５０ｍＬ）を加えた後、１０℃、８０００ｒｐｍで１０分間遠心分離し上澄みを除去した。この操作をもう一度繰り返し、得られた沈殿を減圧乾燥して、表面にオレイン酸が配位結合した酸化鉄ナノ粒子（ＳＮＰ−ＯＡ、９９２ｍｇ）を得た。【０１５３】
製造例３３
２−（２，３−ジメトキシフェニル）−Ｎ，Ｎ−ジメチルエタン−１−アミン（７．７１ｇ）、水（１５．４ｍＬ）、エタノール（７７ｍＬ）の混合物に炭酸ナトリウム（１５．６ｇ）、２−ブロモエタン−１−スルホン酸ナトリウム（２３．３ｇ）を加え、８０℃で１８時間攪拌した。２−ブロモエタン−１−スルホン酸ナトリウム（１１．７ｇ）、炭酸ナトリウム（７．８１ｇ）、エタノール（２０ｍＬ）、水（４ｍＬ）を加え、８０℃で１日間攪拌した。濃縮後、逆相カラムクロマトグラフィー（展開溶媒；  水−アセトニトリル）で精製することにより２−｛［２−（２，３−ジメトキシフェニル）エチル］（ジメチル）アザニウムイル｝エタン−１−スルホナート（９．００ｇ）を得た。【０１５４】
製造例３５
２，３−ジメトキシアニリン（５．６１ｇ）、１，２λ６−オキサチオラン−２，２−ジオン（５．８３ｇ）、アセトニトリル（１４０ｍＬ）の混合物を８時間還流した。室温まで放冷後、氷浴下攪拌した。固体を濾取し、冷アセトニトリルで洗浄し、３−（２，３−ジメトキシアニリノ）プロパン−１−スルホン酸（５．５９ｇ）を得た。【０１５５】
製造例３８
３−（２，３−ジメトキシアニリノ）プロパン−１−スルホン酸（５．５８ｇ）、炭酸カリウム（６．７２ｇ）、ヨウ化メチル（１１．４ｍＬ）、メタノール（８５ｍＬ）の混合物を５０℃で８時間撹拌した。ヨウ化メチル（１１．４ｍＬ）を加え、５０℃で２４時間撹拌した。不溶物を濾過後、濃縮し、セパビーズ（登録商標）ＳＰ２０７ＳＳにて精製した。濃縮し、得られた固体をエタノールに加温下溶解させた。これを室温まで放冷し、ついで氷浴下攪拌した。固体を濾過し、冷エタノールで洗浄し、３−［（２，３−ジメトキシフェニル）（ジメチル）アザニウムイル］プロパン−１−スルホナート（５．４０ｇ）を得た。【０１５６】
製造例４３
３−［（２，３−ジメトキシフェニル）（ジメチル）アザニウムイル］プロパン−１−スルホナート（５．４０ｇ）、５７％ヨウ化水素酸（４０ｇ）の混合物を８時間還流した。室温まで放冷後、水を加えて減圧下濃縮した。この操作をもう二回繰り返した。これに水（３ｍＬ）を加え溶解させた後、アセトン（５０ｍＬ）を加え、氷浴下３０分間攪拌した。静置した後、上澄みをデカンテーションで除去した。さらに水（３ｍＬ）、アセトン（４０ｍＬ）を加え、もう一度同様の操作を行った。これに水（３ｍＬ）、アセトン（４０ｍＬ）を加え、氷浴下３０分間攪拌し、固体を濾過、アセトンで洗浄し、３−［（２，３−ジヒドロキシフェニル）（ジメチル）アザニウムイル］プロパン−１−スルホナート（４．３５ｇ）を得た。【０１５７】
製造例５０
２−｛［２−（２，３−ジメトキシフェニル）エチル］（ジメチル）アザニウムイル｝エタン−１−スルホナート（９．００ｇ）、５７％ヨウ化水素酸（４０ｍL）の混合物を１００℃で１５時間撹拌した。濃縮し、アセトンを加え、氷浴下５分間攪拌した。生じた固体を濾過し、アセトンで洗浄し、２−｛［２−（２，３−ジヒドロキシフェニル）エチル］（ジメチル）アザニウムイル｝エタン−１−スルホナート（３．４０ｇ）を得た。【０１５８】
製造例５８
（ピペリジン−４−イル）酢酸メチル一塩酸塩（５．００ｇ）、１−（クロロメチル）−２，３−ジメトキシベンゼン（５．７８ｇ）、炭酸カリウム（４．６４ｇ）、アセトニトリル（５０ｍＬ）の混合物を室温で終夜攪拌した。反応混合物を濾過し、濾液を濃縮し、塩基性シリカゲルカラムクロマトグラフィー（展開溶媒；ヘキサン−酢酸エチル）で精製することにより｛１−［（２，３−ジメトキシフェニル）メチル］ピペリジン−４−イル｝酢酸メチル（４．９０ｇ）を得た。【０１５９】
製造例５９
２−（２，３−ジメトキシフェニル）−Ｎ，Ｎ−ジメチルエタン−１−アミン（１０．９ｇ）と４−ブロモブタン酸エチル（８．２８ｍＬ）の混合物を８０℃で３時間攪拌した。これを逆相カラムクロマトグラフィー（展開溶媒；  水−アセトニトリル）で精製することによりＮ−［２−（２，３−ジメトキシフェニル）エチル］−４−エトキシ−Ｎ，Ｎ−ジメチル−４−オキソブタン−１−アミニウム＝ブロミド（１５．７ｇ）を得た。【０１６０】
製造例６０
２，３−ジメトキシアニリン（５．００ｇ）、１，２λ６−オキサチアン−２，２−ジオン（５．７８ｇ）の混合物を９５℃で２４時間撹拌した。これを逆相カラムクロマトグラフィー（展開溶媒：アセトニトリル−水）で精製した。濃縮し、得られた固体をアセトニトリルで洗浄し、４−（２，３−ジメトキシアニリノ）ブタン−１−スルホン酸（４．７８ｇ）を得た。【０１６１】
製造例６１
２，３−ジメトキシアニリン（５．００ｇ）、５−ブロモペンタン酸エチル（８．１９ｇ）、トリエチルアミン（３．９６ｇ）の混合物を室温で５日間撹拌した。水を加え、酢酸エチルで一回抽出した。有機層を飽和食塩水で一回洗浄し、無水硫酸マグネシウムで乾燥した。濾過後、濃縮し、シリカゲルカラムクロマトグラフィー（展開溶媒; 一回目：ヘキサン−酢酸エチル、二回目：クロロホルム−酢酸エチル）で精製することにより５−（２，３−ジメトキシアニリノ）ペンタン酸エチル（６．２６ｇ）を得た。【０１６２】
製造例６２
｛１−［（２，３−ジメトキシフェニル）メチル］ピペリジン−４−イル｝酢酸メチル（４．９０ｇ）、ヨウ化メチル（５．０ｍＬ）、メタノール（７４ｍＬ）の混合物を５０℃で４時間撹拌した。室温まで放冷後、濃縮し、逆相シリカゲルカラムクロマトグラフィー（展開溶媒；水−アセトニトリル）で精製することにより１−［（２，３−ジメトキシフェニル）メチル］−４−（２−メトキシ−２−オキソエチル）−１−メチルピペリジン−１−イウム＝ヨージド（６．５４ｇ）を得た。【０１６３】
製造例６３
１−［（２，３−ジメトキシフェニル）メチル］ピペリジン−４−カルボン酸エチル（１８．８ｇ）、ヨウ化メチル（１９．１ｍＬ）、エタノール（１８８ｍＬ）の混合物を５０℃で４時間撹拌した。室温まで放冷後、濃縮し、逆相シリカゲルカラムクロマトグラフィー（展開溶媒；水−アセトニトリル）で精製することにより１−［（２，３−ジメトキシフェニル）メチル］−４−（エトキシカルボニル）−１−メチルピペリジン−１−イウム＝ヨージド（２５．９ｇ）を得た。【０１６４】
製造例６４
１−［（２，３−ジメトキシフェニル）メチル］−４−（２−メトキシ−２−オキソエチル）−１−メチルピペリジン−１−イウム＝ヨージド（６．５４ｇ）、５７％ヨウ化水素酸（１９ｍＬ）の混合物を１００℃で６時間攪拌した。室温まで放冷後、水を加え減圧下濃縮した。この操作をもう２回繰り返した。これにアセトン（３０ｍＬ）を加え、室温で攪拌後、氷浴下冷却、静置し、上澄みをデカンテーションで除去した。さらにアセトンを加え、もう二回同様の操作を行った。これにアセトン（３０ｍＬ）を加え、室温で攪拌後、氷浴下冷却し、固体を濾取し、４−（カルボキシメチル）−１−［（２，３−ジヒドロキシフェニル）メチル］−１−メチルピペリジン−１−イウム＝ヨージド（４．４９ｇ）を得た。【０１６５】
製造例６５
１−［（２，３−ジメトキシフェニル）メチル］−４−（エトキシカルボニル）−１−メチルピペリジン−１−イウム＝ヨージド（２５．９ｇ）、５７％ヨウ化水素酸（７６ｍＬ）の混合物を１００℃で終夜攪拌した。室温まで放冷後、水を加え減圧下濃縮した。この操作をもう２回繰り返した。これにアセトンを加え、室温で攪拌後、氷浴下冷却、静置し、上澄みをデカンテーションで除去した。さらにアセトンを加え、もう一回同様の操作を行った。これにアセトンを加え、室温で攪拌後、氷浴下冷却し、固体を濾取し、４−カルボキシ−１−［（２，３−ジヒドロキシフェニル）メチル］−１−メチルピペリジン−１−イウム＝ヨージド（１０．８ｇ）を得た。また濾液を濃縮し、逆相シリカゲルカラムクロマトグラフィー（展開溶媒；水−アセトニトリル）で精製することにより、４−カルボキシ−１−［（２，３−ジヒドロキシフェニル）メチル］−１−メチルピペリジン−１−イウム＝ヨージド（１２．０ｇ）を得た。【０１６６】
製造例６６
Ｎ−［２−（２，３−ジメトキシフェニル）エチル］−４−エトキシ−Ｎ，Ｎ−ジメチル−４−オキソブタン−１−アミニウム＝ブロミド（１５．７ｇ）、５７％ヨウ化水素酸（５２ｍL）の混合物を１００℃で１８時間撹拌した。濃縮し、得られた残渣に水を加え、減圧下濃縮した。これにアセトニトリルを加えた。氷浴下冷却し、固体を析出させた後、濃縮した。これにアセトンを加え、室温で１０分間攪拌した後、固体を濾過し、３−カルボキシ−Ｎ−［２−（２，３−ジヒドロキシフェニル）エチル］−Ｎ，Ｎ−ジメチルプロパン−１−アミニウム＝ヨージド（１４．８ｇ）を得た。【０１６７】
実施例１
アルゴン雰囲気下、ＳＮＰ−ＯＡ（１００ｍｇ）、ＭＥＡＡ（２．５ｍＬ）とメタノール（７．５ｍＬ）の混合物を、７０℃で５時間攪拌した。室温まで放冷後、減圧下濃縮した。アセトン（２４ｍＬ）、ヘキサン（９６ｍＬ）を加え、６つに分け、１０℃、７０００ｒｐｍで１０分間遠心分離し上澄みを取り除いた。この操作をもう１回繰り返し、ＳＮＰ−ＭＥＡＡを得た。
３−｛［（２，３−ジヒドロキシフェニル）メチル］（ジメチル）アザニウムイル｝プロパン−１−スルホナート（１．１９ｇ）、ＤＭＦ（２５ｍＬ）、水（１７ｍＬ）の混合物を加熱下溶解し、炭酸水素ナトリウム（７００ｍｇ）を加えた。これに先のＳＮＰ−ＭＥＡＡのＤＭＦ（８ｍＬ）溶液を加え、アルゴン雰囲気下、室温で１６時間攪拌した。反応混合物を水（３ｍＬ）を用いて、６つに分け、それぞれにアセトン（３０ｍＬ）を加え、１０℃、７０００ｒｐｍで１０分間遠心分離し上澄みを除去した。得られた沈殿をＰＢＳに分散させ、Ａｍｉｃｏｎ  ３０Ｋ  ｆｉｌｔｅｒを用い、１０℃、５８００ｒｐｍで３０分間遠心分離した。得られた濾液をＡｍｉｃｏｎ  １０Ｋ  ｆｉｌｔｅｒを用い、１０℃、５８００ｒｐｍで３０分間遠心分離した。この一連の操作をあと３回行った。Ａｍｉｃｏｎ  ３０Ｋ  ｆｉｌｔｅｒ上の濃縮液に水を加え、１０℃、５８００ｒｐｍで３０分間遠心分離した。得られた濾液をＡｍｉｃｏｎ  １０Ｋ  ｆｉｌｔｅｒを用い、１０℃、５８００ｒｐｍで３０分間遠心分離した。この一連の操作をあと２回行った。Ａｍｉｃｏｎ  １０Ｋ  ｆｉｌｔｅｒ上の濃縮液に水を加え、１０℃、５８００ｒｐｍで３０分間遠心分離した。この操作をあと７回行った。濃縮液をメンブレン（０．２μｍ）濾過し、凍結乾燥することにより、１０Ｋ精製粒子（２１．２ｍｇ）を得た。Ａｍｉｃｏｎ  １０Ｋ  ｆｉｌｔｅｒによる洗浄の濾液をＡｍｉｃｏｎ  ３Ｋ  ｆｉｌｔｅｒを用い、１０℃、５８００ｒｐｍで６０分間遠心分離した。これに更に水を加え、１０℃、５８００ｒｐｍで６０分間遠心分離した。濃縮液をメンブレン（０．２μｍ）濾過し、凍結乾燥することにより、３Ｋ精製粒子（４１．３ｍｇ）を得た。【０１６８】
実施例２
アルゴン雰囲気下、ＳＮＰ−ＯＡ（２０ｍｇ）、ＭＥＡＡ（０．５ｍＬ）とメタノール（１．５ｍＬ）の混合物を、７０℃で６時間攪拌した。
室温まで放冷後、アセトン（４ｍＬ）、ヘキサン（１６ｍＬ）を加え、１０℃、７８００ｒｐｍで１０分間遠心分離し上澄みを取り除いた。この操作をアセトン（１ｍＬ）、ヘキサン（４ｍＬ）を用いて３回繰り返し、ＳＮＰ−ＭＥＡＡを得た。
３−［（２−フルオロ−４，５−ジヒドロキシフェニル）（ジメチル）アザニウムイル］プロパン−１−スルホナート（２６６ｍｇ）、水（３．３ｍＬ）の混合物に、炭酸水素ナトリウム（５３ｍｇ）を加えた。これに先のＳＮＰ−ＭＥＡＡのＤＭＦ（６．６ｍＬ）溶液を加え、アルゴン雰囲気下、室温で１５時間撹拌した。反応混合物を水（１．５ｍＬ）を用いて、２つに分け、それぞれにアセトン（３０ｍＬ）を加え、１０℃、７８００ｒｐｍで１０分間遠心分離し上澄みを取り除いた。
得られた沈殿をＰＢＳに分散させ、Ａｍｉｃｏｎ  １００Ｋ  ｆｉｌｔｅｒを用い、１０℃、５８００ｒｐｍで３０分間遠心分離した。得られた濾液をＡｍｉｃｏｎ  １０Ｋ  ｆｉｌｔｅｒを用い、１０℃、５８００ｒｐｍで３０分間遠心分離した。この一連の操作を後３回繰り返した。Ａｍｉｃｏｎ  １０Ｋ  ｆｉｌｔｅｒ上の濃縮液に水を加え、１０℃、５８００ｒｐｍで３０分間遠心分離した。この操作をあと２回行った。濃縮液をメンブレン（０．２μｍ）濾過し、凍結乾燥することにより、１０Ｋ精製粒子（９．９ｍｇ）を得た。Ａｍｉｃｏｎ  １０Ｋ  ｆｉｌｔｅｒによる洗浄のはじめ３回分の濾液をＡｍｉｃｏｎ  ３Ｋ  ｆｉｌｔｅｒを用い、１０℃、５８００ｒｐｍで１時間遠心分離した。これに更に水を加え、１０℃、５８００ｒｐｍで１時間遠心分離した。この操作をあと７回行った。濃縮液をメンブレン（０．２μｍ）濾過し、凍結乾燥することにより、３Ｋ精製粒子（３．２ｍｇ）を得た。【０１６９】
実施例３
アルゴン雰囲気下、ＳＮＰ−ＯＡ（２０ｍｇ）、ＭＥＡＡ（０．５ｍＬ）とメタノール（１．５ｍＬ）の混合物を、７０℃で６時間攪拌した。
室温まで放冷後、アセトン（４ｍＬ）、ヘキサン（１６ｍＬ）を加え、１０℃、７８００ｒｐｍで１０分間遠心分離し上澄みを取り除いた。この操作をアセトン（１ｍＬ）、ヘキサン（４ｍＬ）を用いて３回繰り返し、ＳＮＰ−ＭＥＡＡを得た。
３−（７，８−ジヒドロキシ−２−メチル−３，４−ジヒドロイソキノリン−２−イウム−２（１Ｈ）−イル）プロパン−１−スルホナート（２７４ｍｇ）、水（６．６ｍＬ）の混合物に、炭酸水素ナトリウム（５３ｍｇ）を加えた。これに先のＳＮＰ−ＭＥＡＡのＤＭＦ（１３．２ｍＬ）溶液を加え、アルゴン雰囲気下、５０℃で１７時間撹拌した。
反応混合物を水（３ｍＬ）を用いて、４つに分け、それぞれにアセトン（３０ｍＬ）を加え、１０℃、７８００ｒｐｍで１０分間遠心分離し上澄みを取り除いた。
得られた沈殿をＰＢＳに分散させ、Ａｍｉｃｏｎ  １００Ｋ  ｆｉｌｔｅｒを用い、１０℃、５８００ｒｐｍで３０分間遠心分離した。得られた濾液をＡｍｉｃｏｎ  １０Ｋ  ｆｉｌｔｅｒを用い、１０℃、５８００ｒｐｍで３０分間遠心分離した。この一連の操作を後３回繰り返した。Ａｍｉｃｏｎ  １０Ｋ  ｆｉｌｔｅｒ上の濃縮液に水を加え、１０℃、５８００ｒｐｍで３０分間遠心分離した。この操作をあと２回行った。濃縮液をメンブレン（０．２μｍ）濾過し、凍結乾燥することにより、１０Ｋ精製粒子（１７．３ｍｇ）を得た。Ａｍｉｃｏｎ  １０Ｋ  ｆｉｌｔｅｒによる洗浄のはじめ３回分の濾液をＡｍｉｃｏｎ  ３Ｋ  ｆｉｌｔｅｒを用い、１０℃、５８００ｒｐｍで１時間遠心分離した。これに更に水を加え、１０℃、５８００ｒｐｍで１時間遠心分離した。この操作をあと７回行った。濃縮液をメンブレン（０．２μｍ）濾過し、凍結乾燥することにより、３Ｋ精製粒子（１１．１ｍｇ）を得た。【０１７０】
実施例４
アルゴン雰囲気下、ＳＮＰ−ＯＡ（４０ｍｇ）、ＭＥＡＡ（１ｍＬ）とメタノール（３ｍＬ）の混合物を、７０℃で６時間攪拌した。室温まで放冷後、減圧下濃縮した。アセトン（８ｍＬ）、ヘキサン（３２ｍＬ）を加え、２つに分け、１０℃、７０００ｒｐｍで１０分間遠心分離し上澄みを取り除いた。これにアセトン（６ｍＬ）、ヘキサン（２４ｍＬ）を加えこの操作をもう１回繰り返し、ＳＮＰ−ＭＥＡＡを得た。
３−［（２，３−ジヒドロキシフェニル）（ジメチル）アザニウムイル］プロパン−１−スルホナート（５００ｍｇ）、水（１４．７ｍＬ）の混合物を加熱下溶解し、炭酸水素ナトリウム（１３０ｍｇ）を加えた。これに先のＳＮＰ−ＭＥＡＡのＤＭＦ（２ｍＬ）溶液を加え、アルゴン雰囲気下、室温で１６時間攪拌した。反応混合物を水（２ｍＬ）を用いて、４つに分け、それぞれにアセトン（３０ｍＬ）を加え、１０℃、７０００ｒｐｍで３分間遠心分離し上澄みを除去した。得られた沈殿をＰＢＳに分散させ、Ａｍｉｃｏｎ  ５０Ｋ  ｆｉｌｔｅｒを用い、１０℃、５８００ｒｐｍで１０分間遠心分離した。得られた濾液をＡｍｉｃｏｎ  ３０Ｋ  ｆｉｌｔｅｒを用い、１０℃、５８００ｒｐｍで３０分間遠心分離した。この一連の操作をあと２回行った。Ａｍｉｃｏｎ  ３０Ｋ  ｆｉｌｔｅｒ上の濃縮液に水を加え、１０℃、５８００ｒｐｍで３０分間遠心分離した。この操作をもう一度繰り返した。濃縮液をメンブレン（０．２μｍ）濾過し、凍結乾燥することにより、３０Ｋ精製粒子（２．１ｍｇ）を得た。Ａｍｉｃｏｎ  ３０Ｋ  ｆｉｌｔｅｒによる洗浄の濾液をＡｍｉｃｏｎ  １０Ｋ  ｆｉｌｔｅｒを用い、１０℃、５８００ｒｐｍで３０分間遠心分離した。これに更に水を加え、１０℃、５８００ｒｐｍで３０分間遠心分離した。この操作をあと６回行った。濃縮液をメンブレン（０．２μｍ）濾過し、凍結乾燥することにより、１０Ｋ精製粒子（１．９ｍｇ）を得た。Ａｍｉｃｏｎ  １０Ｋ  ｆｉｌｔｅｒによる洗浄の濾液をＡｍｉｃｏｎ  ３Ｋ  ｆｉｌｔｅｒを用い、１０℃、５８００ｒｐｍで６０分間遠心分離した。これに更に水を加え、１０℃、５８００ｒｐｍで６０分間遠心分離した。この操作をあと５回行った。濃縮液をメンブレン（０．２μｍ）濾過し、凍結乾燥することにより、３Ｋ精製粒子（５．０ｍｇ）を得た。【０１７１】
実施例５
アルゴン雰囲気下、ＳＮＰ−ＯＡ（２０ｍｇ）、ＭＥＡＡ（０．５ｍＬ）とメタノール（１．５ｍＬ）の混合物を、７０℃で６時間攪拌した。室温まで放冷後、アセトン（８ｍＬ）、ヘキサン（３２ｍＬ）を加え、２つに分け、１０℃、７３００ｒｐｍで５分間遠心分離し上澄みを取り除いた。この操作をアセトン（６ｍＬ）、ヘキサン（２４ｍＬ）を用いて２回繰り返し、ＳＮＰ−ＭＥＡＡを得た。
３−｛［（３，４−ジヒドロキシフェニル）メチル］（ジメチル）アザニウムイル｝プロパン−１−スルホナート（２５０ｍｇ）のＤＭＦ（５ｍＬ）と水（３．３ｍＬ）の溶液を加熱下溶解し、炭酸水素ナトリウム（５０ｍｇ）を加えた。これに先のＳＮＰ−ＭＥＡＡのＤＭＦ（１．７ｍＬ）溶液を加え、アルゴン雰囲気下、室温で２１．５時間攪拌した。反応混合物を水（３ｍＬ）を用いて、２つに分け、それぞれにアセトン（３０ｍＬ）を加え、１０℃、７３００ｒｐｍで１０分間遠心分離し上澄みを取り除いた。得られた沈殿をＰＢＳに分散させ、Ａｍｉｃｏｎ  ５０Ｋ  ｆｉｌｔｅｒを用い、１０℃、５８００ｒｐｍで１０分間遠心分離した。得られた濾液をＡｍｉｃｏｎ  １０Ｋ  ｆｉｌｔｅｒを用い、１０℃、５８００ｒｐｍで３０分間遠心分離した。これにＰＢＳを加え、１０℃、５８００ｒｐｍで３０分間遠心分離した。これに水を加え、１０℃、５８００ｒｐｍで３０分間遠心分離した。この操作をあと７回行った。濃縮液をメンブレン（０．２μｍ）濾過し、凍結乾燥して１０Ｋ精製粒子（９．３ｍｇ）を得た。Ａｍｉｃｏｎ  １０Ｋ  ｆｉｌｔｅｒによる洗浄のはじめ３回分の濾液をＡｍｉｃｏｎ  ３Ｋ  ｆｉｌｔｅｒを用い、１０℃、５８００ｒｐｍで３０分間遠心分離した。これに更に水を加え、１０℃、５８００ｒｐｍで３０分間遠心分離した。この操作をあと５回行った。これに更に水を加え、１０℃、５８００ｒｐｍで６０分間遠心分離した。濃縮液をメンブレン（０．２μｍ）濾過し、凍結乾燥して３Ｋ精製粒子（２．６ｍｇ）を得た。【０１７２】
実施例６
アルゴン雰囲気下、ＳＮＰ−ＯＡ（１００ｍｇ）、ＭＥＡＡ（２．５ｍＬ）とメタノール（７．５ｍＬ）の混合物を、７０℃で５時間攪拌した。室温まで放冷後、減圧下濃縮した。アセトン（２４ｍＬ）、ヘキサン（９６ｍＬ）を加え、６つに分け、１０℃、７０００ｒｐｍで１０分間遠心分離し上澄みを取り除き、ＳＮＰ−ＭＥＡＡを得た。
４−｛［（２，３−ジヒドロキシフェニル）メチル］（ジメチル）アザニウムイル｝ブタン−１−スルホナート（１．３１ｇ）、水（４０ｍＬ）の混合物に炭酸水素ナトリウム（９００ｍｇ）を加えた。これに先のＳＮＰ−ＭＥＡＡのＤＭＦ（８ｍＬ）溶液を加え、アルゴン雰囲気下、室温で１６時間攪拌した。反応混合物を水（３ｍＬ）を用いて、６つに分け、それぞれにアセトン（３０ｍＬ）を加え、１０℃、７０００ｒｐｍで１０分間遠心分離し上澄みを取り除いた。得られた沈殿をＰＢＳに分散させ、Ａｍｉｃｏｎ  ３０Ｋ  ｆｉｌｔｅｒを用い、１０℃、５８００ｒｐｍで３０分間遠心分離した。得られた濾液をＡｍｉｃｏｎ  １０Ｋ  ｆｉｌｔｅｒを用い、１０℃、５８００ｒｐｍで３０分間遠心分離した。この一連の操作をあと３回行った。Ａｍｉｃｏｎ  ３０Ｋ  ｆｉｌｔｅｒ上の濃縮液に水を加え、１０℃、５８００ｒｐｍで３０分間遠心分離した。得られた濾液をＡｍｉｃｏｎ  １０Ｋ  ｆｉｌｔｅｒを用い、１０℃、５８００ｒｐｍで３０分間遠心分離した。この一連の操作をあと６回行った。Ａｍｉｃｏｎ  １０Ｋ  ｆｉｌｔｅｒ上の濃縮液に水を加え、１０℃、５８００ｒｐｍで３０分間遠心分離した。この操作をあと７回行った。濃縮液をメンブレン（０．２μｍ）濾過し、凍結乾燥することにより、１０Ｋ精製粒子（１１７．７ｍｇ）を得た。Ａｍｉｃｏｎ  １０Ｋ  ｆｉｌｔｅｒによる洗浄の濾液を順次Ａｍｉｃｏｎ  ３Ｋ  ｆｉｌｔｅｒを用い、１０℃、５８００ｒｐｍで６０分間遠心分離した。これに更に水を加え、１０℃、５８００ｒｐｍで６０分間遠心分離した。濃縮液をメンブレン（０．２μｍ）濾過し、凍結乾燥することにより、３Ｋ精製粒子（５３．２ｍｇ）を得た。なお、当該３Ｋ精製粒子を塩酸を用いて酸加水分解し、ＨＰＬＣにて分析した結果、双性イオンリガンド、４−｛［（２，３−ジヒドロキシフェニル）メチル］（ジメチル）アザニウムイル｝ブタン−１−スルホナートの存在が確認されたことから、当該３Ｋ精製粒子には該双性イオンリガンドが配位結合していたことが確認された。
ＨＰＬＣ条件を以下に示す。
カラム：YMC Triart C18
溶離液：10mM リン酸水素二カリウム (pH6.0)/アセトニトリル (98 : 2)【０１７３】
実施例７
アルゴン雰囲気下、ＳＮＰ−ＯＡ（１００ｍｇ）、ＭＥＡＡ（２．５ｍＬ）とメタノール（７．５ｍＬ）の混合物を、７０℃で５時間攪拌した。室温まで放冷後、減圧下濃縮した。アセトン（２４ｍＬ）、ヘキサン（９６ｍＬ）を加え、６つに分け、１０℃、７０００ｒｐｍで１０分間遠心分離し上澄みを取り除き、ＳＮＰ−ＭＥＡＡを得た。
３−｛［（６−フルオロ−２，３−ジヒドロキシフェニル）メチル］（ジメチル）アザニウムイル｝プロパン−１−スルホナート（１．３２ｇ）、水（４０ｍＬ）の混合物に炭酸水素ナトリウム（６５０ｍｇ）を加えた。これに先のＳＮＰ−ＭＥＡＡのＤＭＦ（８ｍＬ）溶液を加え、アルゴン雰囲気下、室温で１６時間攪拌した。反応混合物を水（３ｍＬ）を用いて、６つに分け、それぞれにアセトン（３０ｍＬ）を加え、１０℃、７０００ｒｐｍで１０分間遠心分離し上澄みを取り除いた。得られた沈殿をＰＢＳに分散させ、Ａｍｉｃｏｎ  ３０Ｋ  ｆｉｌｔｅｒを用い、１０℃、５８００ｒｐｍで３０分間遠心分離した。得られた濾液をＡｍｉｃｏｎ  １０Ｋ  ｆｉｌｔｅｒを用い、１０℃、５８００ｒｐｍで３０分間遠心分離した。この一連の操作をあと３回行った。Ａｍｉｃｏｎ  ３０Ｋ  ｆｉｌｔｅｒ上の濃縮液に水を加え、１０℃、５８００ｒｐｍで３０分間遠心分離した。得られた濾液をＡｍｉｃｏｎ  １０Ｋ  ｆｉｌｔｅｒを用い、１０℃、５８００ｒｐｍで３０分間遠心分離した。この一連の操作をあと７回行った。Ａｍｉｃｏｎ  １０Ｋ  ｆｉｌｔｅｒ上の濃縮液に水を加え、１０℃、５８００ｒｐｍで３０分間遠心分離した。この操作をあと４回行った。濃縮液をメンブレン（０．２μｍ）濾過し、凍結乾燥することにより、１０Ｋ精製粒子（１０２．４ｍｇ）を得た。Ａｍｉｃｏｎ  １０Ｋ  ｆｉｌｔｅｒによる洗浄の濾液を順次Ａｍｉｃｏｎ  ３Ｋ  ｆｉｌｔｅｒを用い、１０℃、５８００ｒｐｍで６０分間遠心分離した。これに更に水を加え、１０℃、５８００ｒｐｍで６０分間遠心分離した。濃縮液をメンブレン（０．２μｍ）濾過し、凍結乾燥することにより、３Ｋ精製粒子（４１．２ｍｇ）を得た。【０１７４】
実施例８
アルゴン雰囲気下、ＳＮＰ−ＯＡ（２０ｍｇ）、ＭＥＡＡ（０．５ｍＬ）とメタノール（１．５ｍＬ）の混合物を、７０℃で５時間攪拌した。室温まで放冷後、減圧下濃縮した。アセトン（８ｍＬ）、ヘキサン（３２ｍＬ）を加え、２つに分け、１０℃、７０００ｒｐｍで３分間遠心分離し上澄みを取り除いた。この操作をもう１回繰り返し、ＳＮＰ−ＭＥＡＡを得た。
Ｎ−［（２，３−ジヒドロキシフェニル）メチル］−Ｎ，Ｎ−ジメチル−３−ホスホノプロパン−１−アミニウム＝ヨージド（２６３ｍｇ）、水（９．５ｍＬ）の混合物に炭酸水素ナトリウム（５０ｍｇ）を加えた。これに先のＳＮＰ−ＭＥＡＡのＤＭＦ（０．５ｍＬ）溶液を加え、アルゴン雰囲気下、室温で１８時間攪拌した。反応混合物をＰＢＳに分散させ、Ａｍｉｃｏｎ  ３０Ｋ  ｆｉｌｔｅｒを用い、１０℃、５８００ｒｐｍで３０分間遠心分離した。得られた濾液をＡｍｉｃｏｎ  １０Ｋ  ｆｉｌｔｅｒを用い、１０℃、５８００ｒｐｍで６０分間遠心分離した。この一連の操作をあと３回行った。Ａｍｉｃｏｎ  １０Ｋ  ｆｉｌｔｅｒ上の濃縮液に水を加え、１０℃、５８００ｒｐｍで６０分間遠心分離した。この操作をあと２回行った。濃縮液をメンブレン（０．２μｍ）濾過し、凍結乾燥することにより、１０Ｋ精製粒子（３．０ｍｇ）を得た。Ａｍｉｃｏｎ  １０Ｋ  ｆｉｌｔｅｒによる洗浄の濾液をＡｍｉｃｏｎ  ３Ｋ  ｆｉｌｔｅｒを用い、１０℃、５８００ｒｐｍで６０分間遠心分離した。これに更に水を加え、１０℃、５８００ｒｐｍで６０分間遠心分離した。この操作をあと２回行った。濃縮液をメンブレン（０．２μｍ）濾過し、凍結乾燥することにより、３Ｋ精製粒子（６．０ｍｇ）を得た。【０１７５】
実施例９
アルゴン雰囲気下、ＳＮＰ−ＯＡ（２０ｍｇ）、ＭＥＡＡ（０．５ｍＬ）とメタノール（１．５ｍＬ）の混合物を、７０℃で６時間攪拌した。室温まで放冷後、アセトン（８ｍＬ）、ヘキサン（３２ｍＬ）を加え、２つに分け、１０℃、７０００ｒｐｍで１０分間遠心分離し上澄みを取り除いた。この操作をアセトン（６ｍＬ）、ヘキサン（２４ｍＬ）を用いて１回繰り返し、ＳＮＰ−ＭＥＡＡを得た。
３−カルボキシ−Ｎ−［（２，３−ジヒドロキシフェニル）メチル］−Ｎ，Ｎ−ジメチルプロパン−１−アミニウム＝ヨージド（３４７ｍｇ）の水（８ｍＬ）溶液に炭酸水素ナトリウム（１２２ｍｇ）を加えた。これに先のＳＮＰ−ＭＥＡＡのＤＭＦ（２ｍＬ）溶液を加え、アルゴン雰囲気下、室温で１７時間攪拌した。反応混合物を水（１ｍＬ）を用いて、２つに分け、それぞれにアセトン（３０ｍＬ）を加え、１０℃、７０００ｒｐｍで１０分間遠心分離し上澄みを取り除いた。得られた沈殿をＰＢＳに分散させ、Ａｍｉｃｏｎ  ３０Ｋ  ｆｉｌｔｅｒを用い、１０℃、５８００ｒｐｍで３０分間遠心分離した。これにＰＢＳを加え、１０℃、５８００ｒｐｍで３０分間遠心分離した。この操作をあと１回行った。Ａｍｉｃｏｎ  ３０Ｋ  ｆｉｌｔｅｒによる濾液を順次Ａｍｉｃｏｎ  １０Ｋ  ｆｉｌｔｅｒを用い、１０℃、５８００ｒｐｍで３０−６０分間遠心分離した。これに更に水を加え、１０℃、５８００ｒｐｍで６０分間遠心分離した。この操作をあと１４回行った。濃縮液をメンブレン（０．２μｍ）濾過し、凍結乾燥して１０Ｋ精製粒子（２３．２ｍｇ）を得た。Ａｍｉｃｏｎ  １０Ｋ  ｆｉｌｔｅｒによる洗浄のはじめ３回分の濾液をＡｍｉｃｏｎ  ３Ｋ  ｆｉｌｔｅｒを用い、１０℃、５８００ｒｐｍで３０−６０分間遠心分離した。これに更に水を加え、１０℃、５８００ｒｐｍで６０分間遠心分離した。この操作をあと１３回行った。濃縮液をメンブレン（０．２μｍ）濾過し、凍結乾燥して３Ｋ精製粒子（７．２ｍｇ）を得た。【０１７６】
実施例１０
アルゴン雰囲気下、ＳＮＰ−ＯＡ（２０ｍｇ）、ＭＥＡＡ（０．５ｍＬ）とメタノール（１．５ｍＬ）の混合物を、７０℃で６時間攪拌した。室温まで放冷後、アセトン（８ｍＬ）、ヘキサン（３２ｍＬ）を加え、２つに分け、１０℃、７０００ｒｐｍで１０分間遠心分離し上澄みを取り除いた。この操作をアセトン（６ｍＬ）、ヘキサン（２４ｍＬ）を用いて１回繰り返し、ＳＮＰ−ＭＥＡＡを得た。
４−カルボキシ−Ｎ−［（２，３−ジヒドロキシフェニル）メチル］−Ｎ，Ｎ−ジメチルブタン−１−アミニウム＝ヨージド（３５９ｍｇ）の水（８ｍＬ）溶液に炭酸水素ナトリウム（１２３ｍｇ）を加えた。これに先のＳＮＰ−ＭＥＡＡのＤＭＦ（２ｍＬ）溶液を加え、アルゴン雰囲気下、室温で２０時間攪拌した。反応混合物を水（１ｍＬ）を用いて、２つに分け、それぞれにアセトン（３０ｍＬ）を加え、１０℃、７０００ｒｐｍで１０分間遠心分離し上澄みを取り除いた。得られた沈殿をＰＢＳに分散させ、Ａｍｉｃｏｎ  ３０Ｋ  ｆｉｌｔｅｒを用い、１０℃、５８００ｒｐｍで３０分間遠心分離した。これにＰＢＳを加え、１０℃、５８００ｒｐｍで３０分間遠心分離した。この操作をあと１回行った。Ａｍｉｃｏｎ  ３０Ｋ  ｆｉｌｔｅｒによる濾液を順次Ａｍｉｃｏｎ  １０Ｋ  ｆｉｌｔｅｒを用い、１０℃、５８００ｒｐｍで３０−６０分間遠心分離した。これに更に水を加え、１０℃、５８００ｒｐｍで６０分間遠心分離した。この操作をあと１３回行った。濃縮液をメンブレン（０．２μｍ）濾過し、凍結乾燥して１０Ｋ精製粒子（２４．２ｍｇ）を得た。Ａｍｉｃｏｎ  １０Ｋ  ｆｉｌｔｅｒによる洗浄のはじめ４回分の濾液をＡｍｉｃｏｎ  ３Ｋ  ｆｉｌｔｅｒを用い、１０℃、５８００ｒｐｍで３０−６０分間遠心分離した。これに更に水を加え、１０℃、５８００ｒｐｍで６０分間遠心分離した。この操作をあと１１回行った。濃縮液をメンブレン（０．２μｍ）濾過し、凍結乾燥して３Ｋ精製粒子（８．８ｍｇ）を得た。【０１７７】
実施例１１
４−｛［（２，３−ジヒドロキシフェニル）メチル］（ジメチル）アザニウムイル｝ブタン−１−スルホナート（２７５ｍｇ）、水（２．２ｍＬ）の混合物に炭酸水素ナトリウム（３４ｍｇ）を加えた。この溶液をＳＮＰ−ＯＡ（２０ｍｇ）、クロロホルム（２．５ｍＬ）の混合物に加えた後、ＴＢＡＦ三水和物（６３ｍｇ）、水（３００μＬ）の混合物を加え、アルゴン雰囲気下、室温で１６時間攪拌した。水層を分離し、クロロホルム層を水で２回抽出した。水層を集め、ＰＢＳに分散させ、Ａｍｉｃｏｎ  ３０Ｋ  ｆｉｌｔｅｒに移し、１０℃、５８００ｒｐｍで１５分間遠心分離した。得られた濾液をＡｍｉｃｏｎ  １０Ｋ  ｆｉｌｔｅｒを用い、１０℃、５８００ｒｐｍで３０分間遠心分離した。この一連の操作をあと３回行った。Ａｍｉｃｏｎ  ３０Ｋ  ｆｉｌｔｅｒ上の濃縮液に水を加え、１０℃、５８００ｒｐｍで１５分間遠心分離した。得られた濾液をＡｍｉｃｏｎ  １０Ｋ  ｆｉｌｔｅｒを用い、１０℃、５８００ｒｐｍで３０分間遠心分離した。この一連の操作をあと２回行った。Ａｍｉｃｏｎ  １０Ｋ  ｆｉｌｔｅｒ上の濃縮液に水を加え、１０℃、５８００ｒｐｍで３０分間遠心分離した。この操作をあと５回行った。濃縮液をメンブレン（０．２μｍ）濾過し、凍結乾燥することにより、１０Ｋ精製粒子（３０．３ｍｇ）を得た。Ａｍｉｃｏｎ  １０Ｋ  ｆｉｌｔｅｒによる洗浄の濾液を順次Ａｍｉｃｏｎ  ３Ｋ  ｆｉｌｔｅｒを用い、１０℃、５８００ｒｐｍで６０分間遠心分離した。これに更に水を加え、１０℃、５８００ｒｐｍで６０分間遠心分離した。濃縮液をメンブレン（０．２μｍ）濾過し、凍結乾燥することにより、３Ｋ精製粒子（１７．８ｍｇ）を得た。【０１７８】
実施例１２
３−｛［（６−フルオロ−２，３−ジヒドロキシフェニル）メチル］（ジメチル）アザニウムイル｝プロパン−１−スルホナート（２８０ｍｇ）を水（２．２ｍＬ）に溶かし、炭酸水素ナトリウム（３８ｍｇ）を加えた。ＳＮＰ−ＯＡ（２０ｍｇ）のクロロホルム（２．５ｍＬ）溶液にこの溶液を加え、さらにＴＢＡＦ三水和物（６５ｍｇ）の水（０．３ｍＬ）溶液を加えた。この混合物をアルゴン雰囲気下室温で２０時間攪拌した。不溶物を濾過し、水層をＡｍｉｃｏｎ  ３０Ｋ  ｆｉｌｔｅｒに移し、１０℃、５８００ｒｐｍで３０分間遠心分離した。これにＰＢＳを加え、１０℃、５８００ｒｐｍで３０分間遠心分離した。Ａｍｉｃｏｎ  ３０Ｋ  ｆｉｌｔｅｒによる洗浄のはじめ２回分の濾液をＡｍｉｃｏｎ  １０Ｋ  ｆｉｌｔｅｒを用い、１０℃、５８００ｒｐｍで３０分間遠心分離した。これに更に水を加え、１０℃、５８００ｒｐｍで３０分間遠心分離した。これに更に水を加え、１０℃、５８００ｒｐｍで６０分間遠心分離した。この操作をあと１２回行った。濃縮液をメンブレン（０．２μｍ）濾過し、凍結乾燥して１０Ｋ精製粒子（１３．５ｍｇ）を得た。Ａｍｉｃｏｎ  １０Ｋ  ｆｉｌｔｅｒによる洗浄のはじめ５回分の濾液をＡｍｉｃｏｎ  ３Ｋ  ｆｉｌｔｅｒを用い、１０℃、５８００ｒｐｍで３０−６０分間遠心分離した。これに更に水を加え、１０℃、５８００ｒｐｍで６０分間遠心分離した。この操作をあと９回行った。濃縮液をメンブレン（０．２μｍ）濾過し、凍結乾燥して３Ｋ精製粒子（７．３ｍｇ）を得た。【０１７９】
実施例１３
３，４−ジヒドロキシ−Ｎ，Ｎ−ジメチル−Ｎ−（３−ホスホノプロピル）アニリニウム＝ヨージド（２６５ｍｇ）を水（２．４ｍＬ）に溶かした。この水溶液に炭酸水素ナトリウム（１００ｍｇ），ＴＢＡＦ三水和物（６７ｍｇ）の水（０．３ｍＬ）溶液を加えた。ＳＮＰ−ＯＡ（２０ｍｇ）のクロロホルム（２．５ｍＬ）溶液にこの溶液を加え、水（０．６ｍＬ）で洗いこんだ。この混合物をアルゴン雰囲気下室温で１８時間攪拌した。不溶物を濾過し、水層をＡｍｉｃｏｎ  １００Ｋ  ｆｉｌｔｅｒに移し、１０℃、５８００ｒｐｍで１５分間遠心分離した。得られた濾液をＡｍｉｃｏｎ  １０Ｋ  ｆｉｌｔｅｒを用い、１０℃、５８００ｒｐｍで３０分間遠心分離した。これに更に水を加え、１０℃、５８００ｒｐｍで３０分間遠心分離した。これに更に水を加え、１０℃、５８００ｒｐｍで６０分間遠心分離した。この操作をあと８回行った。濃縮液をメンブレン（０．２μｍ）濾過し、凍結乾燥して１０Ｋ精製粒子（１．０ｍｇ）を得た。Ａｍｉｃｏｎ  １０Ｋ  ｆｉｌｔｅｒによる洗浄のはじめ２回分の濾液をＡｍｉｃｏｎ  ３Ｋ  ｆｉｌｔｅｒを用い、１０℃、５８００ｒｐｍで３０−６０分間遠心分離した。これに更に水を加え、１０℃、５８００ｒｐｍで６０分間遠心分離した。この操作をあと７回行った。濃縮液をメンブレン（０．２μｍ）濾過し、凍結乾燥して３Ｋ精製粒子（１．４ｍｇ）を得た。【０１８０】
実施例１８
アルゴン雰囲気下、ＳＮＰ−ＯＡ（１５０ｍｇ）、ＭＥＡＡ（３．７５ｍＬ）とメタノール（１１．２５ｍＬ）の混合物を、７０℃で５時間攪拌した。室温まで放冷後、減圧下濃縮した。遠沈管６本に分け、それぞれにアセトン（４ｍＬ）、ヘキサン（１６ｍＬ）を加え、１０℃、７０００ｒｐｍで１０分間遠心分離し上澄みを取り除いた。この操作をもう１回繰り返し、ＳＮＰ−ＭＥＡＡを得た。
２−｛［２−（２，３−ジヒドロキシフェニル）エチル］（ジメチル）アザニウムイル｝エタン−１−スルホナート（１．９７ｇ）、水（２５ｍＬ）、炭酸水素ナトリウム（３７０ｍｇ）の混合物を室温で攪拌した。これに先のＳＮＰ−ＭＥＡＡのＤＭＦ（１２．５ｍＬ）溶液を加え、アルゴン雰囲気下、室温で１６時間攪拌した。反応混合物を水（３ｍＬ）を用いて、遠沈管６本に分け、それぞれにアセトン（３０ｍＬ）を加え、１０℃、７０００ｒｐｍで１０分間遠心分離し上澄みを除去した。得られた沈殿を水に分散させ、Ａｍｉｃｏｎ  ３０Ｋ  ｆｉｌｔｅｒを用い、１０℃、５８００ｒｐｍで３０分間遠心分離した。これに水を加え、１０℃、５８００ｒｐｍで６０分間遠心分離した。この操作をあと２回行った。Ａｍｉｃｏｎ  ３０Ｋ  ｆｉｌｔｅｒによる濾液を順次Ａｍｉｃｏｎ  １０Ｋ  ｆｉｌｔｅｒを用い、１０℃、５８００ｒｐｍで６０分間遠心分離した。これに更に水を加え、１０℃、５８００ｒｐｍで６０分間遠心分離した。この操作をあと８回行った。濃縮液をメンブレン（０．２μｍ）濾過し、凍結乾燥して１０Ｋ精製粒子（１６．１ｍｇ）を得た。Ａｍｉｃｏｎ  １０Ｋ  ｆｉｌｔｅｒによる濾液を順次Ａｍｉｃｏｎ  ３Ｋ  ｆｉｌｔｅｒを用い、１０℃、５８００ｒｐｍで６０分間遠心分離した。これに更に水を加え、１０℃、５８００ｒｐｍで６０分間遠心分離した。濃縮液をメンブレン（０．２μｍ）濾過し、凍結乾燥して３Ｋ精製粒子（５６．０ｍｇ）を得た。【０１８１】
実施例２５
アルゴン雰囲気下、ＳＮＰ−ＯＡ（１５０ｍｇ）、ＭＥＡＡ（３．８ｍＬ）とメタノール（１１．３ｍＬ）の混合物を、７０℃で６時間攪拌した。室温まで放冷後、減圧下濃縮した。アセトン（２８ｍＬ）で遠沈管４本に分け、それぞれにヘキサン（２８ｍＬ）を加え、１０℃、７０００ｒｐｍで１０分間遠心分離し上澄みを取り除いた。それぞれにアセトン（７ｍＬ）、ヘキサン（２８ｍＬ）を加え、１０℃、７０００ｒｐｍで１０分間遠心分離し上澄みを取り除いた。この操作をもう１回繰り返し、ＳＮＰ−ＭＥＡＡを得た。
４−（カルボキシメチル）−１−［（２，３−ジヒドロキシフェニル）メチル］−１−メチルピペリジン−１−イウム＝ヨージド（２．７７ｇ）、水（６０ｍＬ）の混合物を加熱下溶解し、炭酸水素ナトリウム（１．３９ｇ）を加えた。これに先のＳＮＰ−ＭＥＡＡのＤＭＦ（１５ｍＬ）溶液を加え、アルゴン雰囲気下、室温で４２時間攪拌した。反応混合物を水（３ｍＬ）を用いて、遠沈管１２本に分け、それぞれにアセトン（４０ｍＬ）を加え、１０℃、７０００ｒｐｍで１０分間遠心分離し上澄みを除去した。得られた沈殿を水に分散させ、Ａｍｉｃｏｎ  ３０Ｋ  ｆｉｌｔｅｒを用い、１０℃、５８００ｒｐｍで３０分間遠心分離した。Ａｍｉｃｏｎ  ３０Ｋ  ｆｉｌｔｅｒ上の濃縮液に水を加え、１０℃、５８００ｒｐｍで３０分間遠心分離した。この操作をもう１回繰り返した。Ａｍｉｃｏｎ  ３０Ｋ  ｆｉｌｔｅｒ上の濃縮液に水を加え、１０℃、５８００ｒｐｍで６０分間遠心分離した。この操作をもう４回繰り返した。得られた濾液を順次Ａｍｉｃｏｎ  １０Ｋ  ｆｉｌｔｅｒに移し、１０℃、５８００ｒｐｍで最初の２回は３０分間、その後の６回は６０分間遠心分離した。さらにこのＡｍｉｃｏｎ  １０Ｋ  ｆｉｌｔｅｒ上の濃縮液に水を加え、１０℃、５８００ｒｐｍで６０分間遠心分離した。この操作をもう１４回繰り返した。濃縮液をメンブレン（０．２μｍ）濾過し、凍結乾燥して１０Ｋ精製粒子（９６．０ｍｇ）を得た。Ａｍｉｃｏｎ  １０Ｋ  ｆｉｌｔｅｒを用いて得られた濾液を順次Ａｍｉｃｏｎ  ３Ｋ  ｆｉｌｔｅｒに移し、１０℃、５８００ｒｐｍで最初の１回は３０分間、その後の１３回は６０分間遠心分離した。さらにこのＡｍｉｃｏｎ  ３Ｋ  ｆｉｌｔｅｒ上の濃縮液に水を加え、１０℃、５８００ｒｐｍで６０分間遠心分離した。この操作をもう７回繰り返した。濃縮液をメンブレン（０．２μｍ）濾過し、凍結乾燥して３Ｋ精製粒子（１２１ｍｇ）を得た。【０１８２】
実施例２６
アルゴン雰囲気下、ＳＮＰ−ＯＡ（１５０ｍｇ）、ＭＥＡＡ（３．８ｍＬ）とメタノール（１１ｍＬ）の混合物を、７０℃で６時間攪拌した。室温まで放冷後、減圧下濃縮した。アセトン（２８ｍＬ）で遠沈管４本に分け、それぞれにヘキサン（２８ｍＬ）を加え、１０℃、７０００ｒｐｍで１０分間遠心分離し上澄みを取り除いた。それぞれにアセトン（７ｍＬ）、ヘキサン（２８ｍＬ）を加え、１０℃、７０００ｒｐｍで１０分間遠心分離し上澄みを取り除いた。この操作をもう１回繰り返し、ＳＮＰ−ＭＥＡＡを得た。
４−カルボキシ−１−［（２，３−ジヒドロキシフェニル）メチル］−１−メチルピペリジン−１−イウム＝ヨージド（２．６８ｇ）、水（６０ｍＬ）の混合物を加熱下溶解し、炭酸水素ナトリウム（８３２ｍｇ）を加えた。これに先のＳＮＰ−ＭＥＡＡのＤＭＦ（１５ｍＬ）溶液を加え、アルゴン雰囲気下、室温で４２時間攪拌した。反応混合物を水（３ｍＬ）を用いて、遠沈管１２本に分け、それぞれにアセトン（４０ｍＬ）を加え、１０℃、７０００ｒｐｍで１０分間遠心分離し上澄みを除去した。得られた沈殿を水に分散させ、Ａｍｉｃｏｎ  ３０Ｋ  ｆｉｌｔｅｒを用い、１０℃、５８００ｒｐｍで３０分間遠心分離した。Ａｍｉｃｏｎ  ３０Ｋ  ｆｉｌｔｅｒ上の濃縮液に水を加え、１０℃、５８００ｒｐｍで３０分間遠心分離した。この操作をもう１回繰り返した。Ａｍｉｃｏｎ  ３０Ｋ  ｆｉｌｔｅｒ上の濃縮液に水を加え、１０℃、５８００ｒｐｍで６０分間遠心分離した。この操作をもう４回繰り返した。得られた濾液を順次Ａｍｉｃｏｎ  １０Ｋ  ｆｉｌｔｅｒに移し、１０℃、５８００ｒｐｍで最初の２回は３０分間、その後の６回は６０分間遠心分離した。さらにこのＡｍｉｃｏｎ  １０Ｋ  ｆｉｌｔｅｒ上の濃縮液に水を加え、１０℃、５８００ｒｐｍで６０分間遠心分離した。この操作をもう１４回繰り返した。濃縮液をメンブレン（０．２μｍ）濾過し、凍結乾燥して１０Ｋ精製粒子（６２．５ｍｇ）を得た。Ａｍｉｃｏｎ  １０Ｋ  ｆｉｌｔｅｒを用いて得られた濾液を順次Ａｍｉｃｏｎ  ３Ｋ  ｆｉｌｔｅｒに移し、１０℃、５８００ｒｐｍで最初の１回は３０分間、その後の１３回は６０分間遠心分離した。さらにこのＡｍｉｃｏｎ  ３Ｋ  ｆｉｌｔｅｒ上の濃縮液に水を加え、１０℃、５８００ｒｐｍで６０分間遠心分離した。この操作をもう７回繰り返した。濃縮液をメンブレン（０．２μｍ）濾過し、凍結乾燥して３Ｋ精製粒子（７４．１ｍｇ）を得た。【０１８３】
実施例２７
アルゴン雰囲気下、ＳＮＰ−ＯＡ（１５０ｍｇ）、ＭＥＡＡ（３．７５ｍＬ）とメタノール（１１．２５ｍＬ）の混合物を、７０℃で６時間攪拌した。室温まで放冷後、減圧下濃縮した。遠沈管６本に分け、それぞれにアセトン（４ｍＬ）、ヘキサン（１６ｍＬ）を加え、１０℃、７０００ｒｐｍで１０分間遠心分離し上澄みを取り除いた。この操作をもう１回繰り返し、ＳＮＰ−ＭＥＡＡを得た。
３−カルボキシ−Ｎ−［２−（２，３−ジヒドロキシフェニル）エチル］−Ｎ，Ｎ−ジメチルプロパン−１−アミニウム＝ヨージド（２．６９ｇ）、水（２５ｍＬ）、炭酸水素ナトリウム（１．２４ｇ）の混合物を室温で５分間攪拌した。これに先のＳＮＰ−ＭＥＡＡのＤＭＦ（１２．５ｍＬ）溶液を加え、アルゴン雰囲気下、室温で４１時間攪拌した。反応混合物を水（３ｍＬ）を用いて、遠沈管６本に分け、それぞれにアセトン（３０ｍＬ）を加え、１０℃、７０００ｒｐｍで１０分間遠心分離し上澄みを除去した。得られた沈殿を水に分散させ、Ａｍｉｃｏｎ  ３０Ｋ  ｆｉｌｔｅｒを用い、１０℃、５８００ｒｐｍで３０分間遠心分離した。これに水を加え、１０℃、５８００ｒｐｍで６０分間遠心分離した。この操作をあと２回行った。Ａｍｉｃｏｎ  ３０Ｋ  ｆｉｌｔｅｒによる濾液を順次Ａｍｉｃｏｎ  １０Ｋ  ｆｉｌｔｅｒを用い、１０℃、５８００ｒｐｍで６０分間遠心分離した。これに更に水を加え、１０℃、５８００ｒｐｍで６０分間遠心分離した。この操作をあと１０回行った。濃縮液をメンブレン（０．２μｍ）濾過し、凍結乾燥して１０Ｋ精製粒子（１７．６ｍｇ）を得た。Ａｍｉｃｏｎ  １０Ｋ  ｆｉｌｔｅｒによる濾液を順次Ａｍｉｃｏｎ  ３Ｋ  ｆｉｌｔｅｒを用い、１０℃、５８００ｒｐｍで６０分間遠心分離した。これに更に水を加え、１０℃、５８００ｒｐｍで６０分間遠心分離した。濃縮液をメンブレン（０．２μｍ）濾過し、凍結乾燥して３Ｋ精製粒子（１１６ｍｇ）を得た。【０１８４】
前記の製造例化合物及び実施例のナノ粒子の構造式と物理化学的データを、後記表に示す。
【０１８５】
【表１】
2020138389.tif 000028
【０１８６】
【表２】
2020138389.tif 000029
【０１８７】
【表３】
2020138389.tif 000030
【０１８８】
【表４】
2020138389.tif 000031
【０１８９】
【表５】
2020138389.tif 000032
【０１９０】
【表６】
2020138389.tif 000033
【０１９１】
【表７】
2020138389.tif 000034
【０１９２】
【表８】
2020138389.tif 000035
【０１９３】
【表９】
2020138389.tif 000036
【０１９４】
【表１０】
2020138389.tif 000037
【０１９５】
【表１１】
2020138389.tif 000038
【０１９６】
【表１２】
2020138389.tif 000039
【０１９７】
【表１３】
2020138389.tif 000040
【０１９８】
【表１４】
2020138389.tif 000041
【０１９９】
【表１５】
2020138389.tif 000042
【０２００】
【表１６】
2020138389.tif 000043
【０２０１】
【表１７】
2020138389.tif 000044
【０２０２】
【表１８】
2020138389.tif 000045
【０２０３】
【表１９】
2020138389.tif 000046
【０２０４】
【表２０】
2020138389.tif 000047
【０２０５】
次に、前記実施例で得た式（Ｉ）のナノ粒子について以下の評価を行った。【０２０６】
試験例１．ナノ粒子のＭＲ緩和能の評価測定
各実施例で得られた３Ｋ精製粒子の緩和能を評価した。
まず、ＰＢＳ中でナノ粒子の濃度を系列的に希釈し、試験試料とした。各試料について１.５Ｔ−ＮＭＲにおいて緩和能を計測した。【０２０７】
Ｔ１、Ｔ２は以下の条件で測定した。
測定磁場：１．５Ｔ、測定温度：37℃
Ｔ１測定（反転回復法）
Recycle Delay (RD)：サンプル及び濃度毎にＴ１の5倍以上となるよう設定した。取得するデータ点の数は8以上、最初の反転パルスの時間（反転時間）は5msに固定し、最後の反転時間はRDと同一に設定した。 
Ｔ２測定（Carr-Purcell-Meiboom-Gill（CPMG）法）
Recycle Delay (RD)：Ｔ１のRDと同一に設定。τ = 0.5msとし、取得するデータ点の数は τ x 2 xデータ点の数がほぼRDと同一となるように設定した。
各サンプルのｒ１、ｒ２は、複数濃度におけるＴ１、Ｔ２をそれぞれ測定し、濃度をX軸、Ｔ１、Ｔ２の逆数をY軸に取り、その傾きをSLOPE関数で算出することにより得た。【０２０８】
結果を下表に示す。なお表中のNTはNot Testedの略である。
【表２１】
2020138389.tif 000048
* 当該実施例と同様の手法により複数回繰り返し製造し、各緩和能を測定したので、得られた値の範囲として示した。【０２０９】
同じ双性イオンリガンドが配位結合したナノ粒子の製造法がそれぞれ異なる実施例６と実施例１１の３Ｋ精製粒子のｒ１／ｒ２の値はそれぞれ０．８６〜０．９３、０．９０〜０．９５であり、また同じ双性イオンリガンドが配位結合したナノ粒子の製造法がそれぞれ異なる実施例７と実施例１２の３Ｋ精製粒子のｒ１／ｒ２の値はそれぞれ０．８８〜０．９０、０．８７〜０．９２であった。この結果から、いずれの製造法を用いても、ほぼ同等の良好な緩和能を有するナノ粒子が得られることが確認された。【０２１０】
また、上記実施例６と実施例１１の複数回の製造により得られた同じ双性イオンリガンドの３Ｋ精製粒子についての緩和能ｒ１の値は2.74〜3.76の間を、また緩和能ｒ２の値は3.06〜4.18の間を示した。【０２１１】
同様に、実施例７と実施例１２の複数回の製造により得られた同じ双性イオンリガンドの３Ｋ精製粒子の緩和能ｒ１の値は3.02〜3.85の間を、また緩和能ｒ２の値は3.27〜4.17の間を示した。【０２１２】
また、実施例６と実施例１１の複数回の製造により得られた同じ双性イオンリガンドの１０Ｋ精製粒子の緩和能ｒ１の値は3.19-4.15の間を、また緩和能ｒ２の値は3.43-4.41の間を示し、ｒ１／ｒ２の値は0.86-0.94の間を示した。【０２１３】
同様に、実施例７と実施例１２の複数回の製造により得られた同じ双性イオンリガンドの１０Ｋ精製粒子の緩和能ｒ１の値は3.38-4.84の間を、また緩和能ｒ２の値は3.77-6.14の間を示し、ｒ１／ｒ２の値は0.71-0.94の間を示した。【０２１４】
また、実施例１８の１０Ｋ精製粒子の緩和能を評価した結果、緩和能ｒ１の値は2.52を、また緩和能ｒ２の値は3.02を示し、ｒ１／ｒ２の値は0.83を示した。【０２１５】
また、実施例２５の１０Ｋ精製粒子の緩和能を評価した結果、緩和能ｒ１の値は3.72-4.04の間を、また緩和能ｒ２の値は4.3-4.48の間を示し、ｒ１／ｒ２の値は0.83-0.94の間を示した。【０２１６】
実施例１８の３Ｋ精製粒子の緩和能を評価した結果、の緩和能ｒ１の値は2.93-2.94の間を、また緩和能ｒ２の値は3.13-4.09の間を示した。【０２１７】
実施例２５の３Ｋ精製粒子の緩和能を評価した結果、の緩和能ｒ１の値は3.18-3.43の間を、また緩和能ｒ２の値は3.30-3.52の間を示した。【０２１８】
これらの値はこれまでに報告されてきた酸化鉄粒子をコアとするＳＮＰの中で磁場強度の影響を補正すると最も大きいものであった。よって、陽性造影剤として適用するナノ粒子として有望であることを示している。【０２１９】
試験例２．ナノ粒子の粒子径の評価試験
サイズ排除クロマトグラフィー（Size Exclusion Chromatography、ＳＥＣ）を用いて、ナノ粒子の相対的な大きさを測定した。【０２２０】
ＳＥＣは、細孔を持つ担体を充填したカラムに試料を流し、それが流出するまでの時間で試料の大きさを見積もる分析手法である。大きな凝集体は担体の細孔に入らないため早く流出し、小さなナノ粒子は担体の細孔を通るため流出するまでの経路が長くなり、遅く流出するため、標準となる粒子を用いることで相対的な大きさを測定することができる。【０２２１】
実施例６のＭＥＡＡ法で製造した3K精製ナノ粒子及び10K精製ナノ粒子、及び実施例６と同じ双性イオンリガンドを用いて相間移動触媒法で製造した実施例１１記載の3K精製ナノ粒子及び10K精製ナノ粒子、並びに実施例７のＭＥＡＡ法で製造した3K精製ナノ粒子及び10K精製ナノ粒子、及び実施例７と同じ双性イオンリガンドを用いて相間移動触媒法で製造した実施例１２記載の3K精製ナノ粒子及び10K精製ナノ粒子について以下のSECの条件により、それぞれ2回ずつ測定を行った。同様に、実施例１８、２５及び２６のＭＥＡＡ法で製造した3K精製ナノ粒子及び10K精製ナノ粒子についても以下のSECの条件により、それぞれ2回ずつ測定を行った。
＜ＳＥＣ条件＞
流速：０.３ｍＬ／ｍｉｎ
溶離液：ＰＢＳ(pH 7.4)
カラム：Shodex KW403-4F(4.6 x 300 mm)
検出器：UV 280nm
【０２２２】
結果を下表に示す。なお標品であるovalbuminの流出時間は、いずれも9.4〜10.2分の間である。
【表２２】
2020138389.tif 000049
【０２２３】
上記より、異なる製造法を用いた場合でもSECの流出時間から、粒子径がほぼ同等のナノ粒子が得られることが確認された。また、流出時間及び標品であるovalbumin（粒径：6.1nm）との比から、得られたナノ粒子は相対的に粒子径が小さいことが確認された。【０２２４】
試験例３．安定性評価試験
ナノ粒子を用いた造影剤が期待された性能を発揮するためには、それらが溶液中に安定に分散している必要があり、長い期間、高濃度な状態でも分散性を維持していることが望ましい。【０２２５】
一般に、ナノ粒子の分散安定性は、サイズ排除クロマトグラフィー（Size Exclusion Chromatography、ＳＥＣ）を使用して評価することができる。【０２２６】
ナノ粒子の安定性を調べるため、実施例で得られたナノ粒子を凍結乾燥した後、ＰＢＳ中にＦｅイオン濃度が約１００ｍＭとなるように分散させ、試験試料として、-20℃、４℃及び室温（２０℃）に静置し、2週間、1か月及び3か月後にＳＥＣに付して、その凝集の度合いを確認する。ＳＥＣの測定条件は試験例２に記載の条件と同様である。【０２２７】
試験例４．マウスを用いたＭＲＩ造影
ｉ）実施例で得られたナノ粒子を含有する造影剤をそれぞれマウスに投与し、1テスラのMRI装置においてＴ１強調画像を取得した。測定時の条件を以下に示す。
動物：Ｃ５７ＢＬ／６ｊ  ｊｍｓ  ｍｏｕｓｅ  雄、体重約２５ｇ
投与ナノ粒子濃度：２０ｍＭ
投与量：体重２０ｇあたり１００μＬ
磁場強度:１Ｔ
撮影法：Ｔ１強調（図１〜図６）、使用装置：Bruker社製ICON
＜Bruker社製ICON＞
Ｔ１強調画像
Pulse sequence : MSME (Multi Slice Multi Echo), Slice Orientation = Axial, TE/TR = 10.464 / 400 msec, Field of view = 40 × 40 mm2, matrix size = 256 × 256, Number of Slice = 15, Slice thickness = 1 mm, Slice Gap = 2 mm, Number of averages = 8, Scan Time = 13 min 39 sec【０２２８】
造影剤投与前（ｐｒｅ）の撮影後、ナノ粒子を含む造影剤を２０ｍＭ溶液としてマウスの体重２０ｇあたり１００μＬを静脈内投与し、各経過時点で撮像し、１．５時間後まで経過を追った。【０２２９】
結果を図１〜６に示す。
図１の実施例６の３Ｋ精製粒子を含有する造影剤を投与したマウスにおいて、投与直後から、腎盂及び腎皮質の両方で信号が上昇し、造影剤を含む尿が溜まっていくのが観察されたことから、本造影剤は、腎臓を介して尿排泄されていることが示された。また、その信号変化を追うことで、本造影剤は、腎機能検査に利用できる可能性が示唆された。【０２３０】
図２の実施例６の１０Ｋ精製粒子を含有する造影剤を投与したマウスにおいて、投与直後、腎盂及び腎皮質の両方で信号が上昇し、造影剤を含む尿が溜まっていくのが観察されたことから、本造影剤は、腎臓を介して尿排泄されていることが示された。また、その信号変化を追うことで、本造影剤は、腎機能検査に利用できる可能性が示唆された。【０２３１】
図３の実施例７の３Ｋ精製粒子を含有する造影剤を投与したマウスにおいて、投与直後から、腎盂及び腎皮質の両方で信号が上昇し、造影剤を含む尿が溜まっていくのが観察されたことから、本造影剤は、腎臓を介して尿排泄されていることが示された。また、その信号変化を追うことで、本造影剤は、腎機能検査に利用できる可能性が示唆された。【０２３２】
図４の実施例７の１０Ｋ精製粒子を含有する造影剤を投与したマウスにおいて、投与直後から、腎盂及び腎皮質の両方で信号が上昇し、造影剤を含む尿が溜まっていくのが観察されたことから、本造影剤は、腎臓を介して尿排泄されていることが示された。また、その信号変化を追うことで、本造影剤は、腎機能検査に利用できる可能性が示唆された。【０２３３】
図５の実施例２５の３Ｋ精製粒子を含有する造影剤を投与したマウスにおいて、投与直後から、腎盂及び腎皮質の両方で信号が上昇し、造影剤を含む尿が溜まっていくのが観察されたことから、本造影剤は、腎臓を介して尿排泄されていることが示された。また、その信号変化を追うことで、本造影剤は、腎機能検査に利用できる可能性が示唆された。【０２３４】
図６の実施例２５の１０Ｋ精製粒子を含有する造影剤を投与したマウスにおいて、投与直後から、腎盂及び腎皮質の両方で信号が上昇し、造影剤を含む尿が溜まっていくのが観察されたことから、本造影剤は、腎臓を介して尿排泄されていることが示された。また、その信号変化を追うことで、本造影剤は、腎機能検査に利用できる可能性が示唆された。【０２３５】
試験例５．磁化の磁場依存性（Ｍ−Ｈ曲線）の測定
ＳＱＵＩＤ装置に実施例６、７又は９でそれぞれ得られた３Ｋ精製粒子を挿入し、温度300Kにて印加磁場を１０００〜５０００ Ｏｅ の間隔で３Ｔ〜−３Ｔ〜３Ｔの順に変化させ、各ポイントでの粒子の磁化を測定した。【０２３６】
測定結果を図７に示した。磁化率は磁場に対してほぼ比例関係にあり、超常磁性としての性質は低いと考えられ、ナノ粒子でありながら常磁性の性質を有し、実用磁場領域において優れたＴ１短縮効果が期待できる結果であった。
【産業上の利用可能性】
【０２３７】
本発明のＭＲＩ用造影剤は、医療分野において、ＭＲＩの造影剤として好適に使用することができる。また、本発明のナノ粒子及び双性イオンリガンド化合物は、ＭＲＩの造影剤を含む種々の医薬組成物等に応用可能であり、各種診断法や検査試薬をはじめとして、医薬及び生命工学分野等において広く利用することが可能である。
【図１】
2020138389.tif 000057
【図２】
2020138389.tif 000058
【図３】
2020138389.tif 000059
【図４】
2020138389.tif 000060
【図５】
2020138389.tif 000061
【図６】
2020138389.tif 000062
【図７】
2020138389.tif 000063
【国際調査報告】
2020138389.tif 000064
2020138389.tif 000065
2020138389.tif 000066
2020138389.tif 000067